(57)【要約】【課題】  活性エネルギー線に対する感光性に優れ、希アルカリ水溶液による現像により微細なパターンが形成できるとともに、後硬化（ポストキュア）工程を経て得られる硬化塗膜の導電性や密着性が環境負荷試験を経ても低下しにくい感光性導電性インキ及びその硬化物、積層物の提供。【解決手段】  エポキシ化合物（ａ）とフェノール化合物（ｂ）とを反応させてなる、側鎖にヒドロキシル基を有する樹脂（ｃ）と、脂環式多塩基酸無水物または芳香族多塩基酸無水物（ｄ）と、イソシアネート基とエチレン性不飽和基とを有する化合物（ｅ）とを、反応させてなる、側鎖にカルボキシル基とエチレン性不飽和基とを有する感光性樹脂（Ａ）、導電性粒子（Ｂ）および光重合開始剤（Ｃ）を含む感光性導電性インキ。【選択図】    なし【特許請求の範囲】
【請求項１】
感光性樹脂（Ａ）、導電性粒子（Ｂ）および光重合開始剤（Ｃ）を含む、感光性導電性インキであって、
前記感光性樹脂（Ａ）が、
分子中に少なくとも２個のエポキシ基を有するエポキシ化合物（ａ）と１分子中に少なくとも２個のフェノール性水酸基を有するフェノール化合物（ｂ）とを反応させてなる、側鎖にヒドロキシル基を有する樹脂（ｃ）と、
脂環式多塩基酸無水物または芳香族多塩基酸無水物の少なくともいずれか一方である酸無水物基含有化合物（ｄ）と、イソシアネート基とエチレン性不飽和基とを有する化合物（ｅ）とを、反応させてなる、側鎖にカルボキシル基とエチレン性不飽和基とを有する感光性樹脂（Ａ）である、感光性導電性インキ。
【請求項２】
感光性樹脂（Ａ）の酸価が１０〜２００ｍｇＫＯＨ／ｇである、請求項１記載の感光性導電性インキ。
【請求項３】
感光性樹脂（Ａ）のエチレン性不飽和基当量が３００〜５０００ｇ／ｅｑである、請求項１または２記載の感光性導電性インキ。
【請求項４】
感光性樹脂（Ａ）の重量平均分子量が３０００〜１０００００である、請求項１〜３いずれか１項に記載の感光性導電性インキ。
【請求項５】
側鎖にヒドロキシル基を有する樹脂（ｃ）中のヒドロキシル基の一部と、脂環式多塩基酸無水物または芳香族多塩基酸無水物の少なくともいずれか一方である酸無水物基含有化合物（ｄ）とを反応させて、側鎖にヒドロキシル基とカルボキシル基とを有する樹脂（ｆ）を生成し、
前記側鎖にヒドロキシル基とカルボキシル基とを有する樹脂（ｆ）中のヒドロキシル基と、
イソシアネート基とエチレン性不飽和基とを有する化合物（ｅ）中のイソシアネート基とを反応させてなる、感光性樹脂（Ａ）を含有する、
請求項１〜４いずれか１項に記載の感光性導電性インキ。
【請求項６】
側鎖にヒドロキシル基を有する樹脂（ｃ）中のヒドロキシル基の一部と、イソシアネート基とエチレン性不飽和基とを有する化合物（ｅ）中のイソシアネート基とを反応させて、側鎖にヒドロキシル基とエチレン性不飽和基とを有する感光性樹脂（ｇ）を生成し、
前記側鎖にヒドロキシル基とエチレン性不飽和基とを有する感光性樹脂（ｇ）中のヒドロキシル基と、
脂環式多塩基酸無水物または芳香族多塩基酸無水物の少なくともいずれか一方である酸無水物基含有化合物（ｄ）とを反応させてなる、感光性樹脂（Ａ）を含有する、
請求項１〜４いずれか１項に記載の感光性導電性インキ。
【請求項７】
側鎖にヒドロキシル基を有する樹脂（ｃ）中のヒドロキシル基の一部または全てを、脂環式多塩基酸無水物または芳香族多塩基酸無水物の少なくともいずれか一方である酸無水物基含有化合物（ｄ）およびイソシアネート基とエチレン性不飽和基とを有する化合物（ｅ）中のイソシアネート基とを反応させてなる、感光性樹脂（Ａ）を含有する、
請求項１〜４いずれか１項に記載の感光性導電性インキ。
【請求項８】
インキ総固形分１００質量％中に導電性粒子（Ｂ）を６０〜９５質量％含むことを特徴とする、請求項１〜７いずれか１項に記載の感光性導電性インキ。
【発明の詳細な説明】
【技術分野】
【０００１】
本発明は、活性エネルギー線に対する感光性と現像性に優れた導電性インキ、およびその導電性インキを用いて得られる導電パターン付き積層体に関する。
【背景技術】
【０００２】
電子部品、電磁波シールド用の薄膜形成手段あるいは導電回路の形成手段として、エッチング法および印刷法が知られている。エッチング法は、金属の表面や形状を化学的あるいは電気化学的に溶解除去する方法であり、その表面処理を含めた広義の加工技術である。エッチングは、主に金属膜に希望のパターン形状を得るために行われるが、一般的に工程が煩雑であり、また後工程で廃液処理が必要であるため、費用もかかり問題が多い。また、エッチング法によって形成された導電回路は、アルミニウムや銅など金属材料等で形成されたものであるため、折り曲げ等の物理的衝撃に対して弱いという問題がある。
【０００３】
これらの問題を解決してより安価に導電回路を形成する技術として、導電性インキが注目を集めている。導電性インキを用いて印刷することにより、容易に導電回路を形成できる。更に、電子部品の小型軽量化、生産性の向上、低コスト化の実現が期待できる。このため、印刷可能な導電性インキについての研究開発が精力的になされ、多くの提案がなされている（例えば、特許文献１〜５）。
【０００４】
また、特許文献６、７には、パターン形成が可能な感光性樹脂として主鎖がアクリル骨格の感光性樹脂を含む感光性導電性組成物が開示されている。より詳細には、特許文献１０には、感光性導電ペーストの感光性樹脂として、側鎖にカルボキシル基とエチレン性不飽和基を有するアクリル系共重合体が提案されている。特許文献１１、１２には、感光性樹脂として、有機バインダー（好ましくは、カルボキシル基を有するバインダー）が提案され、有機バインダーの実施例において、専らメチルメタクリレートとメタクリル酸からなる重合体を主骨格とし、側鎖にカルボキシル基および不飽和二重結合を有する有機バインダーが開示されている。
【０００５】
なお、導電性インキの例ではないが、特許文献８〜１３は、側鎖にカルボキシル基と不飽和二重結合を有した感光性のフェノキシ樹脂が提案されている。これらは、感光性樹脂組成物をソルダーレジストインキ等に用いる旨、開示されている。
【先行技術文献】
【特許文献】
【０００６】
【特許文献１】特開平０６−６８９２４号公報
【特許文献２】特開２００３−２３８８７６号公報
【特許文献３】特開２００５−２９６３９号公報
【特許文献４】特開２００６−３１００２２号公報
【特許文献５】特開２００３−６８１３９号公報
【特許文献６】特開平０５−２７１５７６公報
【特許文献７】特開２００３−１６２９２１公報
【特許文献８】特開平８−２８６３７１号公報
【特許文献９】特開平１１−２２８６８８号公報
【特許文献１０】特開２０１０−９５５９７号公報
【特許文献１１】特開２０１０−１９５８６０号公報
【特許文献１２】特開２０１１−９３９９９号公報
【特許文献１３】特開２０１３−００３３２０７号公報
【発明の概要】
【発明が解決しようとする課題】
【０００７】
しかし、特許文献１〜５に記載されるような印刷工程のみによる方法で、エッチングと同等の高精細化を達成することは難しい。また、特許文献６〜７に記載されるような方法では、フォトリソ工程（活性エネルギー線感光性とアルカリ現像性）適応性、密着性および導電性を両立する事が難しい。
【０００８】
更に、近年において携帯電話、ゲーム機等の携帯端末、パーソナルコンピュター等のタッチスクリーンパネルに使用される導電回路パターンに要求される特性として、前述の高精細性に加えて、高温高湿環境下でも導電回路の抵抗値が安定する事が要求されている。特に、フォトリソ方式による高精細化に対応した従来提案されている導電性インキは、このような環境負荷に対する抵抗値の安定性、密着性維持に大きな問題があり、タッチパネルの耐久信頼性確保が課題となっている。
【０００９】
本発明は、活性エネルギー線に対する感光性に優れ、希アルカリ水溶液による現像により微細なパターンが形成できるとともに、後硬化（ポストキュア）工程を経て得られる硬化塗膜の導電性、密着性が耐湿熱性等に優れており、特に各種印刷方式により粗パターンを作成後、フォトリソ方式工程により微細な電気回路形成に使用される感光性導電性インキ及びその硬化物、並びに導電パターン付き積層体を提供することを目的とする。
【課題を解決するための手段】
【００１０】
本発明者らは前記の課題を解決するため、鋭意検討の結果、特定の感光性樹脂（Ａ）を含有する感光性樹脂組成物が前記課題を解決するものであることを見出し、本発明を完成させるに至った。
【００１１】
すなわち、本発明は、感光性樹脂（Ａ）、導電性粒子（Ｂ）および光重合開始剤（Ｃ）を含む、感光性導電性インキであって、
前記感光性樹脂（Ａ）が、
分子中に少なくとも２個のエポキシ基を有するエポキシ化合物（ａ）と１分子中に少なくとも２個のフェノール性水酸基を有するフェノール化合物（ｂ）とを反応させてなる、側鎖にヒドロキシル基を有する樹脂（ｃ）と、
脂環式多塩基酸無水物または芳香族多塩基酸無水物の少なくともいずれか一方である酸無水物基含有化合物（ｄ）と、イソシアネート基とエチレン性不飽和基とを有する化合物（ｅ）とを、反応させてなる、側鎖にカルボキシル基とエチレン性不飽和基とを有する感光性樹脂（Ａ）である、感光性導電性インキに関する。
前記感光性樹脂（Ａ）の酸価は１０〜２００ｍｇＫＯＨ／ｇであることが好ましく、
前記感光性樹脂（Ａ）のエチレン性不飽和基当量は３００〜５０００ｇ／ｅｑであることが好ましく、
前記感光性樹脂（Ａ）の重量平均分子量は３０００〜１０００００であることが好ましい。
【００１２】
前記感光性樹脂（Ａ）は、
側鎖にヒドロキシル基を有する樹脂（ｃ）中のヒドロキシル基の一部と、脂環式多塩基酸無水物または芳香族多塩基酸無水物の少なくともいずれか一方である酸無水物基含有化合物（ｄ）とを反応させて、側鎖にヒドロキシル基とカルボキシル基とを有する樹脂（ｆ）を生成し、
前記側鎖にヒドロキシル基とカルボキシル基とを有する樹脂（ｆ）中のヒドロキシル基と、
イソシアネート基とエチレン性不飽和基とを有する化合物（ｅ）中のイソシアネート基とを反応させてなる、感光性樹脂であるか、もしくは、
【００１３】
側鎖にヒドロキシル基を有する樹脂（ｃ）中のヒドロキシル基の一部と、イソシアネート基とエチレン性不飽和基とを有する化合物（ｅ）中のイソシアネート基とを反応させて、側鎖にヒドロキシル基とエチレン性不飽和基とを有する感光性樹脂（ｇ）を生成し、
前記側鎖にヒドロキシル基とエチレン性不飽和基とを有する感光性樹脂（ｇ）中のヒドロキシル基と、
脂環式多塩基酸無水物または芳香族多塩基酸無水物の少なくともいずれか一方である酸無水物基含有化合物（ｄ）とを反応させてなる、感光性樹脂であるか、もしくは
【００１４】
側鎖にヒドロキシル基を有する樹脂（ｃ）中のヒドロキシル基の一部または全てを、脂環式多塩基酸無水物または芳香族多塩基酸無水物の少なくともいずれか一方である酸無水物基含有化合物（ｄ）およびイソシアネート基とエチレン性不飽和基とを有する化合物（ｅ）中のイソシアネート基とを反応させてなる、感光性樹脂であることが好ましい。
【００１５】
また、本発明の感光性導電性インキは、インキ総固形分１００質量％中に導電性粒子（Ｂ）を７０〜９５質量％含むことが好ましい。
【００１６】
なお、本発明において、以下のように略すことがある。即ち、
側鎖にヒドロキシル基を有する樹脂（ｃ） を側鎖ヒドロキシル基含有樹脂（ｃ）と、
側鎖にヒドロキシル基とカルボキシル基とを有する樹脂（ｆ） を側鎖ヒドロキシル基カルボキシル基含有樹脂（ｆ）と、
側鎖にヒドロキシル基とエチレン性不飽和基とを有する感光性樹脂（ｇ）を側鎖ヒドロキシル基含有感光性樹脂（ｇ）と、
側鎖にカルボキシル基とエチレン性不飽和基とを有する感光性樹脂（Ａ） を側鎖カルボキシル基含有感光性樹脂（Ａ）
あるいは「側鎖」を省略することもある。
【発明の効果】
【００１７】
本発明により、活性エネルギー線に対する感光性に優れ、希アルカリ水溶液による現像により微細なパターンが形成できるとともに、後硬化（ポストキュア）工程を経て得られる硬化塗膜は、環境負荷試験を経ても抵抗値が安定し、密着性も維持される。特に各種印刷方式により粗パターンを作成後、フォトリソ工程により微細な電気回路形成に使用される感光性導電性インキ及びその硬化物、並びに導電パターン付き積層体を提供することができる。
【図面の簡単な説明】
【００１８】
【図１】本発明の導電性インキを配線構造に適用した抵抗膜式タッチスクリーンパネルの一例の要部の概略断面構成図であり、図２のＡ−Ａ'切断線に相当する。
【図２】本発明の導電性インキを配線構造に適用して好適な抵抗膜式タッチスクリーンパネルの積層状態を示す斜視図である。
【発明を実施するための形態】
【００１９】
以下、本発明の実施の形態を詳細に説明する。なお、本発明の趣旨に合致する限り、他の実施形態も本発明の範疇に属し得る。また、本明細書において「任意の数Ａ〜任意の数Ｂ」なる記載は、数Ａ及び数Ａより大きい範囲であって、数Ｂ及び数Ｂより小さい範囲を意味する。また、本明細書及び請求の範囲において記載する「（メタ）アクリロ」という表記は、「アクリロ」に読み替えた化合物、及び「メタクリロ」に読み替えた化合物の何れも含むものとする。また、「（メタ）アクリル」及び「（メタ）アクリレート」においても同様に定義する。
【００２０】
［感光性導電性インキ］
感光性導電性インキは、感光性樹脂（Ａ）、導電性粒子（Ｂ）、および光重合開始剤（Ｃ）を含有し、さらに熱硬化性化合物（Ｄ）、エチレン性不飽和化合物（Ｅ）等を含むことができる。
【００２１】
［感光性樹脂（Ａ）］
本発明の感光性導電性インキは、側鎖にカルボキシル基とエチレン性不飽和基とを有する感光性樹脂（Ａ）、導電性粒子（Ｂ）および光重合開始剤（Ｃ）を含むものである。
以下、感光性樹脂（Ａ）について説明する。
感光性樹脂（Ａ）は、分子中に少なくとも２個のエポキシ基を有するエポキシ化合物（ａ）と１分子中に少なくとも２個のフェノール性水酸基を有するフェノール化合物（ｂ）とを反応させてなる、側鎖にヒドロキシル基を有する樹脂（ｃ）と、脂環式多塩基酸無水物または芳香族多塩基酸無水物の少なくともいずれか一方である酸無水物基含有化合物（ｄ）と、イソシアネート基とエチレン性不飽和基とを有する化合物（ｅ）とを、反応させてなる、側鎖にカルボキシル基とエチレン性不飽和基とを有するものである。
側鎖ヒドロキシル基含有樹脂（ｃ）は、前記エポキシ化合物（ａ）中のエポキシ基に前記フェノール化合物（ｂ）中のフェノール性水酸基が付加反応し、エポキシ基が開環し、エーテル結合と二級のヒドロキシル基が生ずる。側鎖ヒドロキシル基含有樹脂（ｃ）における主鎖は、前記エポキシ化合物（ａ）に由来する構造と前記フェノール化合物（ｂ）に由来する構造とがエーテル結合により連結されたものである。側鎖ヒドロキシル基含有樹脂（ｃ）におけるヒドロキシル基は、エーテル結合により連結された主鎖に対し、側鎖に位置する。
【００２２】
本発明において用いられる感光性樹脂（Ａ）の技術的特徴のひとつは、において、重要なポイントのひとつは、側鎖を変性しカルボキシル基を導入する際に、脂環式多塩基酸無水物または芳香族多塩基酸無水物の少なくともいずれか一方である酸無水物基含有化合物（ｄ）を使用していることである。
前記酸無水物基含有化合物（ｄ）を用いることにより、生成するエステル結合基が嵩高い置換基で保護することができる。エステル結合基は一般に加水分解性に示すとされているが、嵩高い置換基で保護されることにより加水分解しにくくなる。
【００２３】
例えば、前記酸無水物基含有化合物（ｄ）の代わりに、無水コハク酸のような脂肪族多塩基酸無水物を使用した感光性樹脂を含有する感光性導電性インキの場合、エステル結合由来の極性によって初期の基材密着性は得られる。しかし、高湿環境下におかれる環境負荷試験の際、加水分解が進行し、遊離カルボン酸が生成するため、環境負荷試験を経ると抵抗値が変化し易く、密着性も低下する。
しかし、本発明の感光性樹脂（Ａ）を含有する感光性導電性インキの場合、前記酸無水物基含有化合物（ｄ）由来の嵩高い置換基によりエステル結合基が保護されるので、環境負荷試験を経ても抵抗値が変化し難く、密着性も維持できる。
高温高湿試験後においても良好な密着性と導電性とを同時に満足することができる。
【００２４】
また、本発明において用いられる感光性樹脂（Ａ）の２つめの技術的特徴は、多段階反応によって側鎖にエチレン性不飽和基とカルボキシル基を導入していることである。そのため、エチレン性不飽和基およびカルボキシル基の量が少ない場合でも、優れた感光性、解像性、及び現像性を確保できる。これらの官能基は、主鎖に予め組み込まれている場合に比べ、多段階反応によって側鎖に導入された場合の方が反応性に富む。また、主鎖の末端のみに導入されている場合に比べ、側鎖にこれらの官能基を導入する場合は、導入量を任意に調整できるため、優れた感光性、解像性、現像性、及び塗膜耐性を発揮することができる
【００２５】
さらには、本発明において用いられる感光性樹脂（Ａ）の３つめの技術的特徴は、側鎖ヒドロキシル基含有樹脂（ｃ）とイソシアネート基とエチレン性不飽和基とを有する化合物（ｅ）の反応によってエチレン性不飽和基を側鎖に導入する際に、側鎖にウレタン結合が導入されることである。ウレタン結合の導入により得られる硬化塗膜の内部応力を緩和させることができ、マスク汚れの原因となるべた付きが少なく、現像性に優れる乾燥塗膜や、柔軟性が良好な硬化物を与えることができる。
【００２６】
以下、感光性樹脂（Ａ）の製造方法について詳細に説明する。
まず、本発明の第一の工程で得られる側鎖ヒドロキシル基含有樹脂（ｃ）について説明する。
側鎖ヒドロキシル基含有樹脂（ｃ）は、分子中に少なくとも２個のエポキシ基を有するエポキシ化合物（ａ）と１分子中に少なくとも２個のフェノール性水酸基を有するフェノール化合物（ｂ）とを反応させることで得ることができる。エポキシ基とフェノール性水酸基は、エポキシ基：フェノール性水酸基＝１：１〜１：２．５のモル比で反応させることが好ましい。前記エポキシ化合物（ａ）中のエポキシ基１モルに対し、前記フェノール化合物（ｂ）中のフェノール性水酸基を１モル以上にすることで、適切な分子量にしやすくなり、耐熱性がより向上する。一方、前記フェノール化合物（ｂ）中のフェノール性水酸基を２．５モル以下にすることで、末端エポキシ基の量をより適切にできるため、次工程で多塩基酸無水物（ｄ）を反応させる際に反応制御がしやすくなる。
【００２７】
なお、本発明でいう、モル比とは、実際に官能基同士が反応するモル比であり、各種出発材料は、前記モル比での反応を可能にする量を使用する。従って、例えば、「１分子中に少なくとも２個のエポキシ基を有するエポキシ化合物（ａ）」と、「１分子中に少なくとも２個のフェノール性水酸基を有するフェノール化合物（ｂ）」との反応において各出発原料を仕込む際、「１分子中に少なくとも２個のエポキシ基を有するエポキシ化合物（ａ）」中のエポキシ基１．０モルに対して「１分子中に少なくとも２個のフェノール性水酸基を有するフェノール化合物（ｂ）」中のフェノール性水酸基が２．５モルを超える量で仕込んで（好ましくは２．７モルを上限として仕込んで）反応させることがある。
【００２８】
本発明で用いる１分子中に少なくとも２個のエポキシ基を有するエポキシ化合物（ａ）は、1分子中に少なくとも２個のエポキシ基を含んでいればよく、特に限定されるものではない。
例えば、プロピレングリコールジグリシジルエーテル、ポリプロピレングリコールジグリシジルエーテル、テトラメチレングリコールジグリシジルエーテル、ポリテトラメチレングリコールジグリシジルエーテル、１，６-ヘキサンジオールジグリシジルエーテル、ネオペンチルグリコールジグリシジルエーテル、ポリブタジエンジグリシジルエーテル等の脂肪族エポキシ化合物、
ビスフェノールＡ型エポキシ樹脂、ビスフェノールＦ型エポキシ樹脂、ビスフェノールＳ型エポキシ樹脂、ビフェノール型エポキシ樹脂、ジヒドロキシベンゾフェノンジグリシジルエーテル、レゾルシノールジグリシジルエーテル、ヒドロキノンジグリシジルエーテル、ジヒドロキシアントラセン型エポキシ樹脂、ビスフェノールフルオレンジグリシジルエーテル、ビスクレゾールフルオレンジグリシジルエーテル、ビスフェノキシエタノールフルオレンジグリシジルエーテル、Ｎ，Ｎ−ジグリシジルアニリン等の芳香族エポキシ化合物、
さらに上記記載の芳香族エポキシ化合物の芳香環に水素が付加したもの（水素化エポキシ化合物ともいう）やヘキサヒドロフタル酸ジグリシジルエステル等の脂環式エポキシ化合物などが例示できる。
【００２９】
中でも、１，６−ヘキサンジオールジグリシジルエーテルは、最終的に得られる感光性樹脂（Ａ）に柔軟性を付与させる場合に好ましく、ビスフェノールＡ型エポキシ樹脂は、最終的に得られる感光性樹脂（Ａ）に塗膜耐性を付与させる場合に好ましい。このように本発明において、１ 分子中に少なくとも２ 個のエポキシ基を有するエポキシ化合物（ ａ ） は目的に応じて選択することが可能であり、これらは単独で使用しても良いし、複数を併用することも好ましい。
【００３０】
また、本発明において、１分子中に少なくとも２個のエポキシ基を有するエポキシ化合物（ａ）を併用して用いるとは、それぞれのエポキシ化合物（ａ）からなる感光性樹脂（Ａ）を後からブレンドするという意味も含む。
【００３１】
本発明で用いる１分子中に少なくとも２個のフェノール性水酸基を有するフェノール化合物（ｂ）としては、好ましくはフェノール性水酸基を分子内に２個含有する化合物であればよく、特に限定されるものではない。
例えば、２，２−ビス（４−ヒドロキシフェニル）プロパン（別名：ビスフェノールＡ）が代表例であり、その他にも、
ビス（４−ヒドロキシフェノル）メタン、１，１−ビス（４−ヒドロキシフェニル）エタン等の中心炭素に水素原子が結合しているビスフェノール類；
２，２−ビス（４−ヒドロキシフェニル）−ｎ−ブタン、２，２−ビス（４−ヒドロキシフェニル）−ｎ−ペンタン、２，２−ビス（４−ヒドロキシフェニル）−ｎ−ヘキサン、２，２−ビス（４−ヒドロキシフェニル）−ｎ−ヘプタン、２，２−ビス（４−ヒドロキシフェニル）−ｎ−オクタン、２，２−ビス（４−ヒドロキシフェニル）−ｎ−ノナン、２，２−ビス（４−ヒドロキシフェニル）−ｎ−デカン、１，１−ビス（４−ヒドロキシフェニル）−１−フェニルエタン（通称ビスフェノールＰ）等の中心炭素に１つのメチル基が結合しているビスフェノール類；
２，２−ビス（３−メチル−４−ヒドロキシフェニル）プロパン（通称ビスフェノールＣ）等の中心炭素に２つのメチル基が結合しているビスフェノール類；
ビス（４−ヒドロキシフェニル）−１，１−ジフェニルメタン、ビス（３−メチル−４−ヒドロキシフェニル）−１，１−ジフェニルメタン等のジフェニルメタン誘導体であるビスフェノール類；
１，１−ビス（４−ヒドロキシフェニル）シクロヘキサン（通称ビスフェノールＺ）等のシクロヘキサン誘導体であるビスフェノール類；
１，１−ビス（４−ヒドロキシフェニル）−３，３，５−トリメチルシクロヘキサン等の−３，３，５−トリメチルシクロヘキサン誘導体であるビスフェノール類；
９，９−ビス（４−ヒドロキシフェニル）フルオレン等のフルオレン誘導体であるビスフェノール類；
１，１−ビス（４−ヒドロキシフェニル）−シクロペンタン、等のシクロアルカン誘導体であるビスフェノール類；
４，４’−ビフェノール等の芳香族環が直接結合したビフェノール類；
ビス（４−ヒドロキシフェニル）スルホン等のスルホン誘導体であるビスフェノール類；
ビス（４−ヒドロキシフェニル）エーテル等のエーテル結合を有するビスフェノール類；
ビス（４−ヒドロキシフェニル）スルフィド等のスルフィド結合を有するビスフェノール類；
ビス（４−ヒドロキシフェニル）スルホキシド等のスルホキシド誘導体であるビスフェノール類；
フェノールフタレイン等のヘテロ原子含有脂肪族環を有するビスフェノール類；
ビス（２，３，５，６−テトラフルオロ−４−ヒドロキシフェニル）ジフルオロメタン等の炭素−フッ素結合を有するビスフェノール類等を挙げることができる。
さらに、ヒドロキノン、レゾルシノール、カテコール、メチルヒドロキノン等のジヒドロキシベンゼン類；
１，５−ジヒドロキシナフタレン、２，６−ジヒドロキシナフタレン等のジヒドロキシナフタレン類等を挙げることができる。
【００３２】
本発明において、１分子中に少なくとも２個のフェノール性水酸基を有するフェノール化合物（ｂ）は、一種のみを単独で用いても良いし、複数を併用しても良い。中でも、工業品の入手の容易さ、種々の塗膜耐性、及び耐熱性、耐湿熱性を上げやすいという点から、ビスフェノールＡ、ビスフェノールＦが好ましい。
【００３３】
本発明において、側鎖ヒドロキシル基含有樹脂（ｃ）の合成条件は特に限定されるものではなく、公知の条件で行うことができる。例えば、フラスコに、１分子中に少なくとも２個のエポキシ基を有するエポキシ化合物（ａ）、１分子中に少なくとも２個のフェノール性水酸基を有するフェノール化合物（ｂ）、および溶剤を仕込み、撹拌しながら１００〜１５０℃で加熱することで側鎖ヒドロキシル基含有樹脂（ｃ）を得ることができる。この際、必要に応じてトリフェニルホスフィンや、３級アミノ基含有化合物等の触媒を使用してもよい。
前記エポキシ化合物（ａ）と前記フェノール化合物（ｂ）との反応の際、前記エポキシ化合物（ａ）中のエポキシ基が残らないように、前記フェノール化合物（ｂ）のフェノール性水酸基に対して前記エポキシ化合物（ａ）中のエポキシ基をやや少なく用いることが好ましい。例えば、前記フェノール化合物（ｂ）のフェノール性水酸基１モルに対して、前記エポキシ化合物（ａ）中のエポキシ基を０．８〜０．９９モルの範囲で反応させることが好ましい。
【００３４】
このようにして得られる側鎖ヒドロキシル基含有樹脂（ｃ）の重量平均分子量は、３０００〜１０００００であることが好ましく、より好ましくは、５０００〜６００００である。重量平均分子量が小さい場合は、塗工時の粘度やハンドリング、及び、光硬化後の現像性を向上させることができる。一方、重量平均分子量が大きい場合には、最終的に得られる塗膜の耐熱性、耐湿熱性等を向上することができる。また重量平均分子量を大きくすることにより柔軟性を高め、密着性確保が困難な基材への密着性等を向上することができる。
側鎖ヒドロキシル基含有樹脂（ｃ）の水酸基価は、５０〜２００ｍｇＫＯＨ／ｇであることが好ましく、より好ましくは、７０〜１７０ｍｇＫＯＨ／ｇである。側鎖ヒドロキシル基含有樹脂（ｃ）の水酸基価が５０〜２００ｍｇＫＯＨ／ｇであることにより、続く工程における側鎖変性の反応率を調整する自由度が高くなるため、優れた感光性、解像性、及び現像性を付与しやすくなる。
【００３５】
次に、側鎖ヒドロキシル基含有樹脂（ｃ）に、カルボキシル基とエチレン性不飽和基とを導入する工程について説明する。
反応の順番は問わないが、前記側鎖ヒドロキシル基含有樹脂（ｃ）と、前記酸無水物基含有化合物（ｄ）と、イソシアネート基とエチレン性不飽和基とを有する化合物（ｅ）とを反応させることによって、側鎖にカルボキシル基とエチレン性不飽和基とを有する感光性樹脂（Ａ）を得ることができる。
例えば、前記側鎖ヒドロキシル基含有樹脂（ｃ）中のヒドロキシル基の少なくとも一部と酸無水物基含有化合物（ｄ）とを反応させ、側鎖にヒドロキシル基とカルボキシル基とを有する樹脂（ｆ）を得、次いで前記側鎖にヒドロキシル基とカルボキシル基とを有する樹脂（ｆ）中のヒドロキシル基の少なくとも一部と、イソシアネート基とエチレン性不飽和基とを有する化合物（ｅ）とを反応させて、側鎖にカルボキシル基とエチレン性不飽和基とを有する感光性樹脂（Ａ）を得る。
あるいは、前記側鎖ヒドロキシル基含有樹脂（ｃ）中のヒドロキシル基の少なくとも一部と、イソシアネート基とエチレン性不飽和基とを有する化合物（ｅ）とを反応させて、側鎖にヒドロキシル基とエチレン性不飽和基とを有する感光性樹脂（ｇ）を得、次いで前記側鎖にヒドロキシル基とエチレン性不飽和基とを有する感光性樹脂（ｇ）中のヒドロキシル基と酸無水物基含有化合物（ｄ）とを反応させ、側鎖にカルボキシル基とエチレン性不飽和基とを有する感光性樹脂（Ａ）を得る。
あるいは、前記側鎖ヒドロキシル基含有樹脂（ｃ）中のヒドロキシル基の一部または全てを酸無水物基含有化合物（ｄ）およびイソシアネート基とエチレン性不飽和基とを有する化合物（ｅ）と反応させて、側鎖にカルボキシル基とエチレン性不飽和基とを有する感光性樹脂（Ａ）を作製することもできる。
【００３６】
側鎖ヒドロキシル基含有樹脂（ｃ）中のヒドロキシル基１モルに対し、酸無水物基含有化合物（ｄ）中の酸無水物基とイソシアネート基とエチレン性不飽和基とを有する化合物（ｅ）中のイソシアネート基の合計は１モル以下にすることが好ましい。酸無水物基含有化合物（ｄ）中の酸無水物基とイソシアネート基とエチレン性不飽和基とを有する化合物（ｅ）中のイソシアネート基の合計を１モル以下にすることで、未反応の原料を少なくすることができるため、副反応を抑制できる。
【００３７】
また、側鎖ヒドロキシル基含有樹脂（ｃ）中のヒドロキシル基１モルに対する、酸無水物基含有化合物（ｄ）中の酸無水物基と、イソシアネート基とエチレン性不飽和基とを有する化合物（ｅ）中のイソシアネート基のモル比は、酸無水物基：イソシアネート基＝０．０５：０．９５〜０．９５：０．０５のモル比であることが好ましい。酸無水物基を０．０５モル以上にする（イソシアネート基を０．９５モル以下にする）ことで、パターン形成の際の希アルカリ水溶液による現像性をより向上させることができる。一方、酸無水物基を０．９５モル以下にする（イソシアネート基を０．０５モル以上にする）ことで、光感度（解像性）をより向上させることができる。
【００３８】
本発明で用いる酸無水物基含有化合物（ｄ）は、脂環式多塩基酸無水物または芳香族多塩基酸無水物の少なくともいずれか一方である。酸無水物基含有化合物（ｄ）は、上記の条件を満たし、酸無水物基を分子内に１個以上含有する化合物であればよく、特に限定されるものではない。例えば、
メチルテトラヒドロ無水フタル酸、テトラヒドロ無水フタル酸、メチルヘキサヒドロ無水フタル酸、ヘキサヒドロ無水フタル酸、メチル無水ナジック酸、無水ナジック酸、水素化メチル無水ナジック酸、スチルエンドスチレンテトラヒドロ無水フタル酸、トリアルキルテトラヒドロ無水フタル酸等の脂環式二塩基酸無水物
水添トリメリット酸無水物、水添ピロメリット酸無水物等の三塩基酸以上の脂環式多塩基酸無水物；
無水フタル酸、テトラブロモ無水フタル酸、無水トリメリット酸等の芳香族二塩基酸無水物；
無水ビフェニルテトラカルボン酸二無水物、ジフェニルエーテルテトラカルボン酸二無水物、無水ピロメリット酸、ベンゾフェノンテトラカルボン酸二無水物等の三塩基酸以上の芳香族多塩基酸無水物；
を挙げることができる。
【００３９】
中でも、テトラヒドロ無水フタル酸などは、本発明において、高温高湿試験後の密着性、導電性が非常に優れるため特に好ましい。
本発明において、酸無水物基含有化合物（ｄ）は、一種のみを単独で用いても良いし、複数を併用しても良い。
さらに、本発明の目的・効果を損なわない範囲で、無水コハク酸等の脂肪族二塩基酸無水物も使用することができる。
【００４０】
本発明で用いるイソシアネート基とエチレン性不飽和基とを有する化合物（ｅ）は、イソシアネート基とエチレン性不飽和基を分子内に１個以上含有する化合物であればよく、特に限定されるものではない。
例えば、（メタ）アクリロイルイソシアネート、（メタ）アクリロイルオキシエチルイソシアネート、（メタ）アクリロイルオキシエトキシエチルイソシアネート、（メタ）アクリロイルオキシプロピルイソシアネート、ビス（アクリロイルオキシメチル）エチルイソシアネート、あるいはこれらの変性体等を挙げることができる。
【００４１】
本発明において、イソシアネート基とエチレン性不飽和基とを有する化合物（ｅ）は、一種のみを単独で用いても良いし、複数を併用しても良い。中でも、メタクリロイルオキシエチルイソシアネートは、本発明において、光感度の点から好ましく、解像性、パターン形成性および塗膜耐性が優れるため特に好ましい。
【００４２】
本発明において、感光性樹脂（Ａ）の合成条件は特に限定されるものではなく、公知の条件で行うことができる。例えば、二段階で合成する場合は、フラスコに、酸素存在下、側鎖ヒドロキシル基含有樹脂（ｃ）、酸無水物基含有化合物（ｄ）、イソシアネート基とエチレン性不飽和基とを有する化合物（ｅ）および溶剤を仕込み、撹拌しながら２５〜１５０℃で加熱することで感光性樹脂（Ａ）を得ることができる。この場合、反応促進のために必要に応じて３級アミノ基含有化合物等の反応触媒を添加したり、あるいは重合反応や重合進行によるゲル化等を起こすことのないよう、エチレン性不飽和基の重合禁止剤を用いたりすることもできる。
【００４３】
また、三段階で合成する場合は、フラスコに、側鎖ヒドロキシル基含有樹脂（ｃ）、酸無水物基含有化合物（ｄ）、および溶剤を仕込み、撹拌しながら１００〜１５０℃で加熱した後、さらにフラスコに、酸素存在下、イソシアネート基とエチレン性不飽和基とを有する化合物（ｅ）および溶剤を仕込み、撹拌しながら２５〜１５０℃で加熱することで感光性樹脂（Ａ）を得ることができる。
あるいは、フラスコに、酸素存在下、側鎖ヒドロキシル基含有樹脂（ｃ）、イソシアネート基とエチレン性不飽和基とを有する化合物（ｅ）および溶剤を仕込み、撹拌しながら２５〜１５０℃で加熱した後、さらにフラスコに、酸素存在下、酸無水物基含有化合物（ｄ）、および溶剤を仕込み、撹拌しながら２５〜１５０℃で加熱することで感光性樹脂（Ａ）を得ることができる。
【００４４】
重合禁止剤としては、ハイドロキノン、メチルハイドロキノン、ｐ−ｔ−ブチルカテコール、２−ｔ−ブチルハイドロキノン、２，５−ジ−ｔ−ブチルハイドロキノン、トリメチルハイドロキノン、メトキシハイドロキノン、ｐ−ベンゾキノン、２，５−ジ−ｔ−ブチルベンゾキノン、ナフトキノン、フェノチアジン、Ｎ−オキシル化合物等を用いることができる。また、重合禁止効果を高めるには、空気、あるいは空気と窒素等の不活性ガスとの混合ガス等を反応容器に吹き込む、いわゆるバブリングを併用することが好ましい。
【００４５】
以上の工程により得られる感光性樹脂（Ａ）の酸価は、１０〜２００ｍｇＫＯＨ／ｇであることが好ましく、より好ましくは３０〜１５０ｍｇＫＯＨ／ｇである。１０ｍｇＫＯＨ／ｇに近い範囲で設計する場合、得られる塗膜のフレキシブル性や密着性を向上することができる。一方、２００ｍｇＫＯＨ／ｇに近い範囲で設計する場合、架橋点が多くなるため耐熱性がより向上する。また、現像液に対する塗膜の溶解性も向上するため、光硬化させた部分をパターンとして残す場合に、パターンの形状を制御しやすくなる。
【００４６】
本発明における感光性樹脂（Ａ）のエチレン性不飽和基当量は、３００〜５０００ｇ／ｅｑであることが好ましく、より好ましくは、３００〜３０００ｇ／ｅｑである。エチレン性不飽和基当量を３００ｇ／ｅｑに近い範囲で設計する場合、得られる塗膜の光感度が高くなるため、現像時に良好なパターン形状を得やすくなる。一方、５０００ｇ／ｅｑに近い範囲で設計する場合、適度な光架橋点となるため、最終的に得られる塗膜の柔軟性を増す事による密着性確保が困難な基材への密着性等を向上することができる。
なお、本発明でいう「エチレン性不飽和基当量」とは、樹脂の合成時に使用した原材料の重量から算出される理論値であって、樹脂の重量を、樹脂中に存在するエチレン性不飽和基の数で除したものであり、エチレン性不飽和基１モルあたりの樹脂の重量、すなわち、エチレン性不飽和基濃度の逆数に相当するものである。
【００４７】
本発明における感光性樹脂（Ａ）の重量平均分子量は、３０００〜１０００００であることが好ましく、より好ましくは、５０００〜６００００である。重量平均分子量が小さい場合は、塗工時の粘度やハンドリング、及び、光硬化後の現像性を向上させることができる。一方、重量平均分子量が大きい場合には、最終的に得られる塗膜の耐熱性、耐湿熱性等を向上することができる。また重量平均分子量を大きくすることにより柔軟性を高め、密着性確保が困難な基材への密着性等を向上することができる。
なお、感光性樹脂（Ａ）の重量平均分子量における側鎖部分の寄与は小さい。つまり、感光性樹脂（Ａ）の重量平均分子量は、主鎖の重量平均分子量、即ち側鎖ヒドロキシル基含有樹脂（ｃ）の重量平均分子量とほぼ近しい値を示す。
【００４８】
感光性樹脂（Ａ）の合成に使用する溶剤は、最終用途や、反応物の溶解性に応じて適宜選択することができる。
例えば、スクリーン印刷により粗パターンを形成してからフォトリソ法により微細回路を形成する工程で使用する場合、スクリーン印刷工程において、溶剤乾燥によるスクリーンメッシュでのインキ固化を抑制する必要があるため、高沸点の溶剤を用いることが好ましい。この場合の高沸点溶剤としては、例えばエチレングリコールモノヘキシルエーテル、ジエチレングリコールモノエチルエーテル、ジエチレングリコールモノエチルエーテルアセテート、ジエチレングリコールモノブチルエーテル、ジエチレングリコールモノブチルエーテルアセテート、ジプロピレングリコールモノメチルエーテルアセテート、ジプロピレングリコールモノブチルエーテルなどのジアルキレングリコールモノアルキレンエーテル化合物、トリエチレングリコールモノメチルエーテル、トリエチレングリコールモノエチルエーテルなどのトリアルキレングリコールモノアルキレンエーテル化合物が挙げられる。
本発明において、これらの溶剤は、必要に応じて一種のみを単独で用いても良いし、複数を併用しても良く、又、反応過程で脱溶剤を行ったり、脱溶剤後、新たに別の溶剤を添加したりしても良い。
【００４９】
［導電性粒子（Ｂ）］
本発明の導電性インキに用いる導電性粒子としては、例えば金、銀、銅、銀メッキ銅粉、銀−銅複合粉、銀−銅合金、アモルファス銅、ニッケル、クロム、パラジウム、ロジウム、ルテニウム、インジウム、ケイ素、アルミニウム、タングステン、モルブテン、白金等の金属粉、これらの金属で被覆した無機物粉体、酸化銀、酸化インジウム、酸化スズ、酸化亜鉛、酸化ルテニウム等の金属酸化物の粉末、これらの金属酸化物で被覆した無機物粉末、おとびカーボンブラック、グラファイト等を用いることができる。これらの導電性粒子は、１種または２種以上組み合わせて用いても良い。これらの導電性粒子のなかでも、コスト、高導電性で酸化による抵抗率の上昇が少ないことから銀が好ましい。
【００５０】
この導電性粒子の形状は、上記特性を満たしていれば特に限定されず、不定形、凝集状、鱗片状、微結晶状、球状、フレーク状等を適宜用いることができる。高精細パターンの印刷性の観点や導体パターンの基材への密着性の観点から、粒径の小さな球状のものや、凝集状のものであっても、凝集体として比較的小さいものが好ましい。
本発明に係る導電性インキに用いられる導電性粒子のＤ５０粒子径は０．５〜８μｍであり、１〜５μｍの範囲であることが好ましく、２〜４μｍの範囲であることがさらに好ましい。
また、ＢＥＴ比表面積は０．３〜５ｍ２／ｇであり、０．８〜２．３ｍ２／ｇの範囲であることが好ましく、０．８〜２ｍ２／ｇの範囲であることがさらに好ましい。
【００５１】
導電性粒子のＤ５０粒子径が０．５μｍ未満であると、導電性インキにしたときに導電性粒子の分散性が悪くなるために導電性粒子同士の接触不良が生じ、印刷物の抵抗値が大きくなる可能性がある。また、導電性粒子のコストが高くなる。
一方、Ｄ５０粒子径が８μｍを越えると、高精細パターンの印刷性が劣る可能性がある。
なお、導電性粒子のＤ５０粒子径は、島津製作所社製レーザー回折粒度分布測定装置「ＳＡＬＡＤ−３０００」を用いて、体積粒度分布の累積粒度（Ｄ５０）を測定した。
【００５２】
導電性粒子のＢＥＴ比表面積が０．３ｍ２／ｇ未満であると導電性粒子同士の接触点が小さくなり、接触抵抗が大きくなる。
また、ＢＥＴ比表面積が５ｍ２／ｇを超えると導電性粒子の表面を被覆するのに多くの樹脂を必要とするため、バインダー樹脂であるエポキシ樹脂に対する濡れが劣り、導電性インキにした場合の流動性が悪くなり印刷塗膜の表面のレベリング性が低下するので好ましくない。また、導電性粒子の表面を被覆するのに多くの樹脂を必要とするため、基材に対する導電パターンの密着性も低下する。
ＢＥＴ比表面積とは、粉体粒子表面に吸着占有面積の分かった分子を液体窒素の温度で吸着させ、その量から試料の比表面積を求める方法であり、不活性気体の低温低湿物理吸着を利用したものがＢＥＴ法である。ＢＥＴ比表面積は、島津製作所製流動式比表面積測定装置「フローソーブＩＩ」を用いて測定した表面積を、以下の式（１）を用いて算出した値と定義する。
式（１）    比表面積（ｍ２／ｇ）＝表面積（ｍ２）／粉末質量（ｇ）
【００５３】
本発明の感光性導電性インキは、導電性を更に向上させる目的で、導電性粒子として金属微粒子（Ｂ’）を上述の比較的大きな粒子と併用することも出来る。通常の動的光散乱方法を利用した粒径分布測定装置等で測定される平均粒子径が０．００１〜０．１μｍの金属微粒子（Ｂ’）である。平均粒子径が０．１μｍを超える金属微粒子（Ｂ’）を用いると、導電性が低下するばかりでなく、インキの安定性及びインキに対する流動性付与作用が低下して、スクリーン印刷等で印刷することが困難になる。平均粒子径が０．００１〜０．０５μｍの金属微粒子（Ｂ’）を使用することが、導電性、インキ安定性、そして流動性の点でさらに好ましい。
【００５４】
平均粒子径０．００１〜０．１μｍの金属微粒子（Ｂ’）としては、例えば、特開平１１−３１９５３８号公報に記載されているように、溶液中の金属イオンを高分子分散剤の存在下で還元することで得られる、高分子量分散剤によって保護された金属微粒子を使用できる。また、特開２００２−２６６００２号公報に記載されているように、減圧した不活性ガス雰囲気下で、金属を蒸発させて、この金属蒸気にモノマーの蒸気を混合することで得られる、当該金属の微粒子表面に付着するモノマーが重合して表面部分が高分子化合物で被覆された金属微粒子を使用できる。前者の高分子分散剤によって保護された金属微粒子（Ｂ’）を使用すると、金属微粒子の保護コロイドとして作用している高分子分散剤が上記導電性粒子（Ｂ）に対しても作用し、金属微粒子（Ｂ’）が流動性付与剤として効果的に作用すると共に、導電性も向上させる。
【００５５】
本発明の感光性導電性インキは、インキの総固形分１００質量％中に、導電性粒子を６０〜９５質量％含むことが好ましく、７０〜９５質量％含むことがより好ましく、８５〜９５質量％含むことがさらに好ましい。硬化塗膜の導電性の点から導電性粒子を６０質量％以上とすることが好ましく、硬化塗膜の基材への密着性、機械強度の点から９５質量％以下とすることが好ましい。
【００５６】
［光重合開始剤（Ｃ）］
光重合開始剤（Ｃ）は、活性エネルギー線により前記の感光性樹脂（Ａ）を硬化させるために用いる。光重合開始剤としては、光励起によってビニル重合を開始できる機能を有するものであれば特に限定はなく、例えばモノカルボニル化合物、ジカルボニル化合物、アセトフェノン化合物、ベンゾインエーテル化合物、アシルフォスフィンオキシド化合物、アミノカルボニル化合物等が使用できる。活性エネルギー線としては紫外線が好ましい。
【００５７】
具体的にモノカルボニル化合物としては、ベンゾフェノン、４−メチル−ベンゾフェノン、２，４，６−トリメチルベンゾフェノン、２−ヒドロキシ−３−（４−ベンゾイル−フェノキシ）−Ｎ，Ｎ，Ｎ−トリメチル−１−プロパンアミン塩酸塩、４−ベンゾイル−Ｎ，Ｎ−ジメチル−ｎ−［２−（１−オキソ−２−プロペニルオキシエチル）］メタアンモニウム臭酸塩、２−／４−ｉｓｏ−プロピルチオキサントン、２，４−ジエチルチオキサントン、２，４−ジクロロチオキサントン、１−クロロ−４−プロポキシチオキサントン、２−ヒドロキシ−３−（３，４−ジメチル−９−オキソ−９Ｈチオキサントン−２−イロキシ）−Ｎ，Ｎ，Ｎ−トリメチル−１−プロパンアミン塩酸塩、ベンゾイルメチレン−３−メチルナフト（１，２−ｄ）チアゾリン等が挙げられる。
【００５８】
ジカルボニル化合物としては、１，７，７−トリメチル-ビシクロ［２．１．１］ヘプン−２，３−ジオン、ベンザイル、２−エチルアントラキノン、９，１０−フェナントレンキノン、メチル−α−オキソベンゼンアセテート、４−フェニルベンザイル等が挙げられる。
【００５９】
アセトフェノン化合物としては、２−ヒドロキシ−２−メチル−１−フェニルプロパン−１−オン、１−（４−イソプロピルフェニル）２−ヒドロキシ−２−メチル−１−フェニルプロパン−１−オン、１−（４−イソプロピルフェニル）２−ヒドロキシ−ジ−２−メチル−１−フェニルプロパン−１−オン、１−ヒドロキシ−シクロヘキシル−フェニルケトン、２−ヒドロキシ−２−メチル−１−スチリルプロパン−１−オン重合物、ジエトキシアセトフェノン、ジブトキシアセトフェノン、２，２−ジメトキシ−１，２−ジフェニルエタン−１−オン、２，２−ジエトキシ−１，２−ジフェニルエタン−１−オン、２−メチル−１−［４−（メチルチオ）フェニル］−２−モルホリノプロパン−１−オン、２−ベンジル−２−ジメチルアミノ−１−（４−モルホリノ−フェニル）ブタン−１−オン、１−フェニル−１，２−プロパンジオン−２−（ｏ−エトキシカルボニル）オキシム、３，６−ビス（２−メチル−２−モルホリノ−プロパノニル）−９−ブチルカルバゾール等が挙げられる。
【００６０】
ベンゾインエーテル化合物としては、ベンゾイン、ベンゾインメチルエーテル、ベンゾインエチルエーテル、ベンゾインイソプロピルエーテル、ベンゾインイソブチルエーテル、ベンゾインノルマルブチルエーテル等が挙げられる。
【００６１】
アシルフォスフィンオキシド化合物としては、２，４，６−トリメチルベンゾイルジフェニルホスフィンオキシド、４−ｎ−プロピルフェニル-ジ（２，６−ジクロロベンゾイ
ル）ホスフィンオキシド等が挙げられる。
【００６２】
アミノカルボニル化合物としては、メチル−４−（ジメチルアミノ）ベンゾエート、エチル−４−（ジメチルアミノ）ベンゾエート、２−ｎブトキシエチル−４−（ジメチルアミノ）ベンゾエート、イソアミル−４−（ジメチルアミノ）ベンゾエート、２−（ジメチルアミノ）エチルベンゾエート、４，４’−ビス−４−ジメチルアミノベンゾフェノン、等が挙げられる。
中でも、本発明において、２−メチル−１−［４−（メチルチオ）フェニル］−２−モルホリノプロパン−１−オンとチオキサントン類とを組み合わせて使用する場合は、安価でありながら感光性が非常に優れるため、特に好ましい。
これらは前記化合物に限定されず、紫外線により重合を開始させる能力があればどのようなものでも構わない。これらは単独使用または併用することができ、使用量に制限はないが、感光性樹脂（Ａ）の乾燥重量の合計１００質量部に対して１〜２０質量部の範囲で添加されるのが好ましい。又、増感剤として公知の有機アミンを加えることもできる。
【００６３】
［熱架橋性化合物（Ｄ）］
熱架橋性化合物（Ｄ）は、耐熱性や塗膜耐性等を更に向上させる目的で用いることができる。熱架橋性化合物（Ｄ）としては、一般的に用いられる各種熱架橋性化合物を用いることができるが、特に好ましくは、エポキシ基含有化合物、イソシアネート基含有化合物、ブロック化イソシアネート基含有化合物、キレート化合物およびβ−ヒドロキシアルキルアミド基含有化合物をからなる群より選ばれる少なくとも一種を用いることが出来る。
【００６４】
本発明において熱架橋性化合物（Ｄ）として用いるエポキシ基含有化合物は、分子内にエポキシ基を含有する化合物であればよく、特に限定されない。なお、ここで説明するエポキシ基含有化合物は、エチレン性不飽和基を有していても良いし、有していなくともよい。好適な例として、例えば、前記の１分子内に少なくとも２個のエポキシ基を有するエポキシ化合物（ａ）を挙げることができる。
１分子内にエポキシ基を１個有する化合物としては、例えば、Ｎ−グリシジルフタルイミド、グリシドール、グリシジル（メタ）アクリレート等の化合物が挙げられる。
１分子内にエポキシ基を３個以上有する化合物としては、例えば、トリスヒドロキシエチルイソシアヌレートトリグリシジルエーテル、トリグリシジルイソシアヌレート、トリスフェノール型エポキシ化合物、テトラキスフェノール型エポキシ化合物、フェノールノボラック型エポキシ化合物等が挙げられる。
特に、テトラキスフェノール型エポキシ化合物は４官能であり、かつ、耐熱性に優れるため本発明において好ましい。
【００６５】
本発明において熱架橋性化合物（Ｄ）として用いるイソシアネート基含有化合物としては、イソシアネート基を分子内に有する化合物であればよく、特に限定されるものではない。なお、ここで説明するイソシアネート基含有化合物は、エチレン性不飽和基を有していても良いし、有していなくともよい。好適な例として、例えば、前記のイソシアネート基とエチレン性不飽和基とを有する化合物（ｅ）を挙げることができる。
１分子中にイソシアネート基を１個有するイソシアネート基含有化合物としては、ｎ−ブチルイソシアネート、イソプロピルイソシアネート、フェニルイソシアネート、ベンジルイソシアネート等が挙げられる。
１分子中にイソシアネート基を２個有するイソシアネート基含有化合物としては、例えば、２，６−トリレンジイソシアネート、４，４’−ジフェニルメタンジイソシアネート等の芳香族ジイソシアネート、ヘキサメチレンジイソシアネート等の脂肪族ジイソシアネート、イソホロンジイソシアネート等の脂環族ジイソシアネート等を挙げることができる。
【００６６】
また、１分子中にイソシアネート基を３個有するイソシアネート基含有化合物としては、具体的には、前記で説明したジイソシアネートのトリメチロールプロパンアダクト体、水と反応したビュウレット体、イソシアヌレート環を有する３量体が挙げられる。
【００６７】
本発明において熱架橋性化合物（Ｄ）として用いるブロック化イソシアネート基含有化合物としては、前記イソシアネート基含有化合物中のイソシアネート基がε−カプロラクタムやＭＥＫオキシム等で保護されたブロック化イソシアネート基含有化合物であればよく、特に限定されるものではない。具体的には、前記イソシアネート基含有化合物のイソシアネート基を、ε−カプロラクタム、ＭＥＫオキシム、シクロヘキサノンオキシム、ピラゾール、フェノール等でブロックしたものなどが挙げられる。特に、イソシアヌレート環を有し、ＭＥＫオキシムやピラゾールでブロックされたヘキサメチレンジイソシアネート三量体は、本発明に使用した場合、保存安定性は勿論のこと、耐熱性や耐湿熱性に優れるため、非常に好ましい。
【００６８】
本発明において熱架橋性化合物（Ｄ）として用いるキレート化合物としては、例えば、アルミニウムキレート化合物、アルミニウムアルコキシド化合物、アルミニウムアシレート化合物などの有機アルミニウム化合物；
チタンキレート化合物、チタンアルコキシド化合物、チタンアシレート化合物などの有機チタン化合物；
ジルコニウムキレート化合物、ジルコニウムアルコキシド化合物、ジルコニウムアシレート化合物などの有機ジルコニウム化合物；
などが挙げられるが、特に限定されるものではない。
【００６９】
本発明において熱架橋性化合物（Ｄ）として用いるβ−ヒドロキシアルキルアミド基含有化合物としては、分子内にβ−ヒドロキシアルキルアミド基を含有する化合物であればよく、特に限定されるものではない。なお、ここで説明するβ−ヒドロキシアルキルアミド基含有化合物は、エチレン性不飽和基を有していても良いし、有していなくともよい。
β−ヒドロキシアルキルアミド基含有化合物を感光性樹脂（Ａ）の硬化剤として用いた場合、反応時の副生成物は水のみであり、硬化物に与える影響も少なく、作業者や環境にはまったく影響がないメリットがある。
【００７０】
β−ヒドロキシアルキルアミド基含有化合物としては、Ｎ，Ｎ，Ｎ’，Ｎ’−テトラキス（ヒドロキシエチル）アジパミド（エムスケミー社製Ｐｒｉｍｉｄ  ＸＬ−５５２）をはじめとする種々の化合物を挙げることができる。
【００７１】
本発明において、熱架橋性化合物（Ｄ）は、一種のみを単独で用いてもよいし、複数を併用しても良い。熱架橋性化合物（Ｄ）の使用量は、本発明の感光性導電性インキの用途等を考慮して決定すればよく、特に限定されるものではない。
【００７２】
本発明における感光性樹脂組成物は、必要に応じて感光性樹脂（Ａ）以外の樹脂を含有しても良い。（Ａ）以外の樹脂としては、アクリル樹脂、ポリエステル樹脂、ウレタン樹脂、ウレア樹脂、ウレタンウレア樹脂、エポキシ樹脂、ポリアミド樹脂、ポリイミド樹脂などが挙げられる。これらは、現像性の観点から、カルボキシル基を含有しているものが好ましく、又、解像性の観点からは、エチレン性不飽和基を含有しているものが好ましい。本発明において、感光性樹脂（Ａ）以外の樹脂を含有する場合は、単独又は複数を併用して用いることができる。
【００７３】
また、本説明は感光性導電性インキとしての物性を損なわない範囲で、熱硬化助剤を用いることができる。ここでいう熱硬化助剤とは、前記熱架橋性化合物（Ｄ）と感光性樹脂（Ａ）とを硬化反応させる際に、硬化反応に直接寄与する化合物、あるいは触媒的に寄与する化合物である。
熱硬化時に硬化反応に直接的に寄与する化合物としては、アミノ樹脂、フェノール樹脂、多官能ポリカルボン酸無水物、多官能ビニルエーテル化合物、高分子量ポリカルボジイミド類、アジリジン化合物等が挙げられる。
熱硬化時に硬化反応に触媒的に寄与する化合物としては、３級アミンおよびその塩類、ジシアンジアミド、カルボン酸ヒドラジド、イミダゾール類、ジアザビシクロ化合物類、ホスフィン類、ホスホニウム塩類を挙げることができ、これらを使用すると、より効率的に熱硬化反応が進行し、塗膜の耐性が優れるため好ましい。
【００７４】
［エチレン性不飽和化合物（Ｅ）］
本発明の感光性導電性インキに含有されるエチレン性不飽和化合物（Ｅ）は、前記感光性樹脂（Ａ）以外のものであり、エチレン性不飽和二重結合を1個又は２個以上有する化合物であり、モノマー、オリゴマーを用いることができる。
【００７５】
例えば、メチル（メタ）アクリレート、エチル（メタ）アクリレート、ブチル（メタ）アクリレート、２−ヒドロキシエチル（メタ）アクリレート、シクロヘキシル（メタ）アクリレート、又はポリエチレングリコールジ（メタ）アクリレート等の単官能（メタ）アクリレート類；
エチレングリコールジ（メタ）アクリレート、ジエチレングリコールジ（メタ）アクリレート、トリエチレングリコールジ（メタ）アクリレート、ポリエチレングリコールジ（メタ）アクリレート、プロプレングリコールポリエチレングリコールジ（メタ）アクリレート、又はネオペンチルグリコール変性トリメチロールプロパンジ（メタ）アクリレート等の二官能（メタ）アクリレート類；
トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、又はジペンタエリスリトールペンタ（メタ）アクリレート等の三官能以上の多官能（メタ）アクリレート類；あるいは、
１，６−ヘキサンジオールジグリシジルエーテルの（メタ）アクリル酸付加物、ネオペンチルグリコールジグリシジルエーテルの（メタ）アクリル酸付加物、グリセロールジグリシジルエーテルの（メタ）アクリル酸付加物、ビスフェノールＡジグリシジルエーテルの（メタ）アクリル酸付加物、ビスフェノールＦ型エポキシの（メタ）アクリル酸付加物、又はノボラック型エポキシの（メタ）アクリル酸付加物等のエポキシ（メタ）アクリレート類等が挙げられる。
【００７６】
又、以上挙げた（メタ）アクリレートを、更に（ポリ）アルキレンオキシドや（ポリ）カプロラクトン等で変性したものも使用することができる。
【００７７】
又、他に、トリス［２−（メタ）アクリロイルオキシエチル）］イソシアヌレート、又はジイソシアネート類のイソシアヌレートとヒドロキシアルキル（メタ）アクリレートとの反応物等も挙げることができる。
【００７８】
又、ヒドロキシエチルビニルエーテル、エチレングリコールジビニルエーテル、又はペンタエリスリトールトリビニルエーテル等のビニルエーテル類；
（メタ）アクリル酸、スチレン、又は酢酸ビニル等の単価能モノマー類；あるいは、
（メタ）アクリルアミド、Ｎ−ヒドロキシメチル（メタ）アクリルアミド、Ｎ−ビニルホルムアミド、又はアクリロニトリル等の窒素元素を有する単官能モノマー等も使用できる。
【００７９】
更に、ポリウレタン、ポリエステル、メチロールメラミン樹脂、ポリジメチルシロキサン、又はロジン等のオリゴマーを（メタ）アクリロイル基で変性したものも使用できる。
【００８０】
その他、（メタ）アクリル酸、スチレン、酢酸ビニル、ヒドロキシエチルビニルエーテル、（メタ）アクリルアミド、Ｎ−ヒドロキシメチル（メタ）アクリルアミド、Ｎ−ビニルホルムアミド、又はアクリロニトリル等も挙げることができる。
【００８１】
本発明において、エチレン性不飽和化合物（Ｅ）は、一種のみを単独で用いてもよいし、複数を併用しても良い。エチレン性不飽和化合物（Ｅ）の使用量は、本発明の感光性導電性インキの用途等を考慮して決定すればよく、特に限定されるものではないが、インキ総固形分１００質量％中に１〜３０質量％の割合で加えることが好ましい。エチレン性不飽和化合物（Ｅ）の使用量を１質量％より多くすると、エチレン性不飽和化合物添加による感度向上の効果が得られる。３０質量％より少ない場合は、露光表面付近で硬化が進行し内部硬化が進行しにくくなることがなく、十分な塗膜強度を持つパターン形成が可能となる。
【００８２】
［その他添加剤］
この他、本発明の感光性樹脂組成物には目的を損なわない範囲で任意成分として、更に溶剤、染料、顔料、難燃剤、酸化防止剤、重合禁止剤、連鎖移動剤、レベリング剤、保湿剤、粘度調整剤、防腐剤、抗菌剤、アンチブロッキング剤、紫外線吸収剤、赤外線吸収剤、電磁波シールド剤、フィラー等を添加することができる。
【００８３】
本発明の感光性導電性インキは、感光性樹脂（Ａ）、導電性粒子（Ｂ）、および光重合開始剤（Ｃ）を含有し、さらに熱硬化性化合物（Ｄ）、エチレン性不飽和化合物（Ｅ）等を含むことができる。前述の通り、感光性導電性インキはインキ総固形分１００質量％中、導電性粒子（Ｂ）を６０〜９５質量％含むことが好ましく、７０〜９５質量％含むことがより好ましく、８５〜９５質量％含むことがさらに好ましい。そこで、感光性導電性インキとしては、インキ総固形分の残り５〜４０質量％中、感光性樹脂（Ａ）を２〜３８質量％含むことが好ましく、残り５〜３０質量％中、感光性樹脂（Ａ）を４〜２８質量％含むことがより好ましく、残り５〜１５質量％中、感光性樹脂（Ａ）を４〜１３質量％含むことがさらに好ましい。熱硬化性化合物（Ｄ）とエチレン性不飽和化合物（Ｅ）は、合計で０〜１０質量％含むことができる。
【００８４】
本発明の感光性導電性インキは、基材として、金属、セラミックス、ガラス、プラスチック、木材、スレート等に塗工することができ、特に制限されるものではない。
具体的なプラスチックの種類としては、ポリエステル、ポリオレフィン、ポリカーボネート、ポリスチレン、ポリメチルメタクリレート、トリアセチルセルロース樹脂、ＡＢＳ樹脂、ＡＳ樹脂、ポリアミド、エポキシ樹脂、メラミン樹脂等が挙げられる。又、基材の形状としてはフィルムシート、板状パネル、レンズ形状、ディスク形状、ファイバー状の物が挙げられるが、特に制限されるものではない。
【００８５】
本発明の導電性インキは、特にスクリーン印刷に好適に適用することができるが、従来公知の種々の印刷法に適用してもよい。スクリーン印刷法においては、導電回路パターンの高精細化に対応すべく微細なメッシュ、特に好ましくは４００〜６５０メッシュ程度の微細なメッシュのスクリーンを用いることが好ましい。この時のスクリーンの開放面積は約２０〜５０％が好ましい。スクリーン線径は約１０〜７０μｍが好ましい。
スクリーン版の種類としては、ポリエステルスクリーン、コンビネーションスクリーン、メタルスクリーン、ナイロンスクリーン等が挙げられる。また、高粘度なペースト状態のものを印刷する場合は、高張力ステンレススクリーンを使用することができる。
スクリーン印刷のスキージは丸形、長方形、正方形いずれの形状であっても良く、またアタック角度（印刷時の版とスキージの角度）を小さくするために研磨スキージも使用することができる。その他の印刷条件等は従来公知の条件を適宜設計すればよい。
【００８６】
本発明の感光性導電性インキは、公知のラジエーション硬化方法により硬化させ硬化物とすることができ、活性エネルギー線としては、電子線、紫外線、４００〜５００ｎｍの可視光を使用することができる。照射する電子線の線源には熱電子放射銃、電界放射銃等が使用できる。又、紫外線および４００〜５００ｎｍの可視光の線源（光源）には、例えば、高圧水銀ランプ、超高圧水銀ランプ、メタルハライドランプ、ガリウムランプ、キセノンランプ、カーボンアークランプ等を使用することができる。具体的には、点光源であること、輝度の安定性から、超高圧水銀ランプ、キセノン水銀ランプ、メタルハライドランプ、が用いられることが多い。照射する活性エネルギー線量は、５〜２０００ｍＪ／ｃｍ2の範囲で適時設定できるが、工程上管理しやすい５０〜１０００ｍＪ／ｃｍ2の範囲であることが好ましい。又、これら活性エネルギー線と、赤外線、遠赤外線、熱風、高周波加熱等による熱の併用も可能である。
【００８７】
なお、活性エネルギー線による露光感度を上げるために、感光性導電性インキを塗布乾燥後、水溶性あるいはアルカリ可溶性樹脂、例えばポリビニルアルコールや水溶性アクリル樹脂等を塗布乾燥し酸素による重合阻害を防止する膜を形成した後、組成物塗布面側から活性エネルギー線を照射することもできる。
【００８８】
更に、本発明の感光性導電性インキは、フォトマスクを介して組成物塗布面側から活性エネルギー線を照射し、溶剤又はアルカリ現像液に漬浸するかスプレー等により現像液を噴霧して未照射部、すなわち未硬化部を除去して現像を行うことにより、形成することができる。アルカリ現像液としては、炭酸ナトリウム、水酸化ナトリウム等の水溶液が使用され、ジメチルベンジルアミン、トリエタノールアミン等の有機アルカリを用いることもできる。又、現像液には、消泡剤や界面活性剤を添加することもできる。
【００８９】
更に、本発明の感光性導電性インキは、ラジエーション硬化／現像によるパターン形成後、ポストキュアとして加熱乾燥させることで各種耐久性、導電性に優れる塗膜を形成する。ポストキュアは、１００℃〜２００℃で３０分〜２時間が好ましい。又、更に塗膜の耐性を向上するために、ポストキュアの後にも必要に応じて活性エネルギー線を照射することができる。ポストキュアの後に活性エネルギー線を照射することで、各種耐久性、導電性などを更に向上することができる。
【００９０】
本発明に係る導電パターン付き積層体は、特にタッチスクリーンパネルの透明電極上に配線構造を形成する際に好適に用いることができる。
ここで、本発明の導電性インキを抵抗膜方式のタッチスクリーンパネルに適用した場合の一例を図１及び図２を用いつつ説明する。なお、本図１、２は抵抗膜式タッチスクリーンパネルの簡易的な概念図であり、配線の本数、配線幅、配線と配線の間隔は概念図として表している。なお、図２では、三層の中間、粘着材５の位置に視点を置き、下部基板１側は見下ろす状態で、上部基板２側は見上げる状態で各基板側の積層状態を模式的に示した。
【００９１】
タッチスクリーンパネルは、ガラス又はプラスチックフィルム（ポリエチレンテレフタレートフィルム、ポリエチレンナフタレートフィルム、アクリル樹脂フィルム、ポリカーボネートフィルム等）の基材からなる下部基板１及び上部基板２を具備する。下部基板１及び上部基板２上には、ＩＴＯ等の透明電極６，７がそれぞれ部分的に形成されている。その結果、下部基板１及び上部基板２と、透明電極６，７とがそれぞれ露出することとなる。
そして、下部基板１上の透明電極６の両端部には、導電性インキパターン層３からなる下側駆動電極１３，１４がそれぞれ形成されている。導電性インキ層３は、絶縁層４によって被覆されている。導電性インキパターン層３は、図１に示すように、基材１、ＩＴＯ等の透明電極６、そして絶縁層４に接する。
同様に上部基板２上の透明導電７の両端部にも、導電性インキ層３からなる上部駆動電極９，１０がそれぞれ形成されている。
【００９２】
具体的には、上部基板２側の透明電極７端部に、本発明の導電性インキを用い、スクリーン印刷し、予備乾燥、露光、現像、乾燥工程を順番に行い、低抵抗の導電性インキパターン層３を形成する。次いで、導電性インキ層３及び該導電性インキパターン層３の近傍の上部基板２、透明電極７端部の上に、絶縁レジスト（図示省略）をスクリーン印刷等により印刷する。その後、乾燥・硬化し、絶縁層を形成し、本発明の絶縁レジスト付き積層体を形成する。下部基板１側も同様である。
【００９３】
下部基板１上に設けられた透明電極６上の適所には、本来の目的である入力の時以外に透明電極６、７とが接触することを防ぐために、図１に示すように透明電極６上の適所には、微小なドットスペーサー８が一定の間隔で設けられる。
そして、本来の目的である入力の時以外に透明電極６、７とが接触しないように、一定の間隔（例えば、１０〜１５０μｍの間隔）を開け（図１参照）、下部基板１側の絶縁層４と上部基板２、下部基板１と上部基板２、下部基板１と上部基板２側の絶縁層４が、それぞれ粘着材５により貼り合わされ、積層される。粘着材５は、額縁状に配置することができる。また、図２に示されるように、下部基板１側の駆動電極１３，１４と、前記上部基板２側の上側駆動電極９，１０とは、平面視上において直交するように形成され得る。  更に、前記上部基板２側の駆動電極９，１０には、接続電極１１，１２がそれぞれ導電性接着剤で接続されている。同様に、前記下部基板１側の駆動電極１３，１４には、接続電極１５，１６に導電性接着剤でそれぞれ接続されている。
【００９４】
下部基板１側および上部基板２側のそれぞれに本発明の導電性インキを用いて導電性インキパターン層３を形成したタッチスクリーンパネルは、抵抗値安定性が良好であり、長期間にわたり各種電子機器の機能を切り替える部品として安定して使用できると共に、電気的特性に優れたものである。
【実施例】
【００９５】
以下に、実施例により、本発明をさらに詳細に説明するが、以下の実施例は本発明の権利範囲を何ら制限するものではない。なお、実施例における「部」は、「質量部」を表す。
【００９６】
ＧＰＣの測定条件は以下のとおりである。
＜重量平均分子量（Ｍｗ）の測定＞
Ｍｗの測定は東ソー株式会社製ＧＰＣ（ゲルパーミエーションクロマトグラフィー）「ＨＰＣ−８０２０」を用いた。ＧＰＣは溶媒（ＴＨＦ；テトラヒドロフラン）に溶解した物質をその分子サイズの差によって分離定量する液体クロマトグラフィーである。本発明における測定は、カラムに「ＬＦ−６０４」（昭和電工株式会社製：迅速分析用ＧＰＣカラム：６mmＩＤ×１５０mmサイズ）を直列に２本接続して用い、流量０．６ｍｌ／ｍｉｎ、カラム温度４０℃の条件で行い、重量平均分子量（Ｍｗ）の決定はポリスチレン換算で行った。
＜分子量分布（Ｍｗ／Ｍｎ）＞
分子量の分散度をあらわし、本発明においては、前記分子量の測定結果より、重量平均分子量（Ｍｗ）／数平均分子量（Ｍｎ）により求めた。
【００９７】
酸価及び水酸基価はＪＩＳ Ｋ００７０に準じて測定した。
＜酸価の測定＞
共栓三角フラスコ中に試料約１ｇを精密に量り採り、トルエン／エタノール（容量比：トルエン／エタノール＝２／１）混合液１００ｍｌを加えて溶解する。これに、フェノールフタレイン試液を指示薬として加え、０．１Ｎアルコール性水酸化カリウム溶液で滴定し、指示薬が淡紅色を３０秒間保持した時を終点とした。酸価は次式により求めた（単位：ｍｇＫＯＨ／ｇ）。
酸価（ｍｇＫＯＨ／ｇ）＝（５．６１１×ａ×Ｆ）／Ｓ
ただし、
Ｓ：試料の採取量（ｇ）
ａ：０．１Ｎアルコール性水酸化カリウム溶液の消費量（ｍｌ）
Ｆ：０．１Ｎアルコール性水酸化カリウム溶液の力価
【００９８】
＜水酸基価の測定＞
共栓三角フラスコ中に試料約１ｇを精密に量り採り、アセチル化試薬（無水酢酸２５ｇをピリジンで溶解し、容量１００ｍｌとした溶液）を正確に５ｍｌ加え、グリセリン浴中で約１時間攪拌する。放冷後、水１ｍｌを加えて更に１０分加熱し、放冷後エタノール５ｍｌを加えた。これに、フェノールフタレイン試液を指示薬として加え、０．５Ｎの水酸化カリウムエタノール溶液で滴定し、指示薬が淡紅色を３０秒間保持した時を終点とした。
水酸基価は次式により求めた（単位：ｍｇＫＯＨ／ｇ）。
水酸基価（ｍｇＫＯＨ／ｇ）＝［｛（ｂ−ａ）×Ｆ×２８．０５｝／Ｓ］＋Ｄ
ただし、
Ｓ：試料の採取量（ｇ）
ａ：０．５Ｎアルコール性水酸化カリウム溶液の消費量（ｍｌ）
ｂ：空実験の０．５Ｎアルコール性水酸化カリウム溶液の消費量（ｍｌ）
Ｆ：０．５Ｎアルコール性水酸化カリウム溶液の力価
Ｄ：酸価（ｍｇＫＯＨ／ｇ）
【００９９】
本発明において、側鎖ヒドロキシル基含有樹脂（ｃ）の水酸基価は、１ｇ中に含まれるヒドロキシル基の量を、ヒドロキシル基をアセチル化させたときにヒドロキシル基と結合した酢酸を中和するために必要な水酸化カリウムの量（ｍｇ）で表したものである。
一方、感光性樹脂（Ａ）のようにカルボキシル基とヒドロキシル基を両方有する樹脂の水酸基価は、アセチル化前の感光性樹脂（Ａ）の中和に要した水酸化カリウムの量を引いて計算をしたものである。
【０１００】
＜エチレン性不飽和基当量の計算＞
本発明において、感光性樹脂（Ａ）のエチレン性不飽和基当量は、次式により求めた。（単位：ｇ／ｍｏｌ）
エチレン性不飽和基当量（ｇ／ｍｏｌ）＝原料のトータル固形分（ｇ）／化合物（ｅ）の仕込みモル数（ｍｏｌ）
【０１０１】
＜感光性樹脂（Ａ）の合成＞
［製造例１］
工程１
撹拌機、還流冷却管、窒素導入管、導入管、温度計を備えた４口フラスコに、エポキシ基を２個以上有するエポキシ化合物（ａ）として、ｊＥＲ８２５（三菱化学株式会社製、ビスフェノールＡ型エポキシ化合物、エポキシ当量１７６ｇ／ｅｑ）８６．８部、フェノール性ＯＨ基を２個以上有するフェノール化合物（ｂ）としてビスフェノールＡ８４．５部、触媒としてトリフェニルホスフィン（以下、ＴＰＰという）１．７１部、ジアザビシクロウンデンセン（以下、ＤＢＵという）１．７１部、溶剤としてジエチレングリコールモノエチルエーテルアセテート１００部を仕込み、窒素気流下、撹拌しながら８０℃に昇温し１２時間反応させ、水酸基価１６１．１ｍｇＫＯＨ／ｇの側鎖ヒドロキシル基含有樹脂（ｃ）を得た。
【０１０２】
工程２
次に、酸無水物基含有化合物（ｄ）としてＴＨ（テトラヒドロ無水フタル酸）３７．５部（前記側鎖ヒドロキシル基含有樹脂（ｃ）中のヒドロキシル基の５０モル％に相当する量）を投入し、８０℃のまま８時間反応させた。ＦＴ−ＩＲ測定にて酸無水物基の吸収が消失しているのを確認後、室温まで冷却し側鎖ヒドロキシル基カルボキシル基含有樹脂（ｆ）を得た。酸価は６６．３ｍｇＫＯＨ／ｇであった。
【０１０３】
工程３
次に、このフラスコに、窒素導入管からの窒素を停止し乾燥空気の導入に切り替え、攪拌しながら、イソシアネート基とエチレン性不飽和基とを有する化合物（ｅ）としてＭＯＩ（メタクリロイルオキシエチルイソシアネート３８．３部（前記側鎖ヒドロキシル基カルボキシル基含有樹脂（ｆ）中のヒドロキシル基の１００モル％に相当する量）、重合禁止剤としてヒドロキノン０．１２部を投入し、４０℃で８時間反応させた。反応終了後、この溶液にジエチレングリコールモノエチルエーテルアセテートを加えて固形分が５０．０％になるように調整した。
感光性樹脂（Ａ）のエチレン性不飽和基当量は１００２ｇ／ｅｑであり、ポリスチレン換算の重量平均分子量は３３００、樹脂固形分の酸価は５６．０ｍｇＫＯＨ／ｇであった。
【０１０４】
［製造例２〜１４、比較製造例１〜６］
表１に示す原料を用い、製造例１と同様な操作を行うことにより、製造例２〜１４、比較製造例１〜６の感光性樹脂（Ａ）を得た。各感光性樹脂（Ａ）の質量平均分子量、エチレン性不飽和基当量、酸価等を表１に示す。
【０１０５】
【表１】
2015161869.tif 000002
【０１０６】
＜エポキシ基を２個以上有するエポキシ化合物（ａ）＞
・ｊＥＲ８２５：三菱化学株式会社製、ビスフェノールＡ型エポキシ化合物、エポキシ当量１７６ｇ／ｅｑ）
・ＥＸ９３１：ナガセケムテックス株式会社製、ポリプロピレングリコールジグリシジルエーテル（エポキシ当量４７１ｇ／ｅｑ）
・ＳＲ−１６ＨＬ：阪本薬品株式会社製、１，６−ヘキサンジオールジグリシジルエーテル（エポキシ当量１２５ｇ／ｅｑ）
・ＰＧ１００：大阪ガス化学株式会社製、フルオレン系ジグリシジルエーテル（エポキシ当量２１４ｇ／ｅｑ）
【０１０７】
＜フェノール性ＯＨ基を２個以上有するフェノール化合物（ｂ）＞
・ＢｉｓＡ：ビスフェノールＡ：４、４’−（ジメチルメチレン）ジフェノール
・ＢｉｓＦ：ビスフェノールＦ：４、４’−メチレンジフェノール
【０１０８】
＜酸無水物基含有化合物（ｄ）＞
・ＴＨ：テトラヒドロ無水フタル酸（脂環式多塩基酸無水物）
・ＴＭＡ：無水トリメリット酸（芳香族多塩基酸無水物）
・ＰＡ：無水フタル酸（芳香族多塩基酸無水物）
・ＳＡ：無水コハク酸（脂肪族二塩基酸）
＜イソシアネート基とエチレン性不飽和基とを有する化合物（ｅ）＞
・ＡＯＩ：アクリロイルオキシエチルイソシアネート 
・ＭＯＩ：メタクリロイルオキシエチルイソシアネート
・ＢＥＩ：ビス（アクリロイルオキシメチル）エチルイソシアネート
＜その他＞
・ＴＰＰ：トリフェニルホスフィン
・ＤＢＵ： ジアザビシクロウンデセン
【０１０９】
＜感光性導電性インキ＞
［実施例１］
製造例１で得られた感光性樹脂（Ａ）の溶液２０質量部（固形分１０質量部）、導電性粒子（Ｂ）として球状銀粉（Ｄ５０粒子径２．８μｍ、比表面積０．３６ｍ２／ｇ）８７質量部、光重合開始剤（Ｃ）としてＩＲＧＡＣＵＲＥ  ９０７（ＢＡＳＦ株式会社製、２−メチル−１−（４−メチルチオフェニル）−２−モルフォリノプロパン−１−オン）３質量部を溶解させたジエチレングリコールモノエチルエーテルアセテート６質量部、をディスパーにて混合後、３本ロールにより分散し、本発明の感光性導電性インキを得た。
得られた感光性導電性インキについて、後述する方法で、感度、現像性、解像性、ＩＴＯへの密着性、導電性（表面抵抗値、体積抵抗率）を評価した。結果を表３に示す。
【０１１０】
［実施例２〜２６］、［比較例１〜８］
表２に示した組成、および量（固形分）で、感光性樹脂（Ａ）、導電性粒子（Ｂ）、光重合開始剤（Ｃ）、熱架橋性化合物（Ｄ）、エチレン性不飽和化合物（Ｅ）を用いた以外は、実施例１０１と同様にして、感光性導電性インキを得、同様に評価した。
【０１１１】
【表２】
2015161869.tif 000003
【０１１２】
［導電性粒子（Ｂ）］
・銀粉Ａ：球状銀粉（Ｄ５０粒子径２．８μｍ、比表面積０．３６ｍ２／ｇ）
・銀粉Ｂ：フレーク銀粉（Ｄ５０粒子径２．５μｍ、比表面積１．７６ｍ２／ｇ）
・銀粉Ｃ：フレーク銀粉（Ｄ５０粒子径６．３μｍ、比表面積０．３１ｍ２／ｇ）
【０１１３】
＜光重合開始剤（Ｃ）＞
・開始剤Ａ：ＢＡＳＦ株式会社製、ＩＲＧＡＣＵＲＥ  ９０７（２−メチル−１−（４−メチルチオフェニル）−２−モルフォリノプロパン−１−オン）
・開始剤Ｂ：ＢＡＳＦ株式会社製、ＩＲＧＡＣＵＲＥ  ３７９（２−ジメチルアミノ−２−（４−メチルベンジル）−１−（４−モルフォリン−４−イルーフェニル）−ブタン−１―オン）
・開始剤Ｃ：ＢＡＳＦ株式会社製  ＩＲＧＡＣＵＲＥ  ＯＸＥ０２（エタノン,１−［９−エチル−６−（２−メチルベンゾイル）−９Ｈ−カルバゾール-3-イル］−，１−（Ｏ−アセチルオキシム））
【０１１４】
［熱架橋性化合物（Ｄ）］
・硬化剤Ａ：三菱化学株式会社製、Ｅｐ１０３１ｓ（多官能グリシジルエーテル型エポキシ化合物）
・硬化剤Ｂ：三菱化学株式会社製、Ｅｐ８２８（ビスフェノールＡ型エポキシ化合物）
・硬化剤Ｃ：住化バイエルウレタン株式会社製、ＢＬ３１７５（ＨＤＩイソシアヌレート型ブロックイソシアネート）
・硬化剤Ｄ：エムスケミー株式会社製、ＸＬ５５２（Ｎ，Ｎ，Ｎ’，Ｎ’−テトラキス（ヒドロキシエチル）アジパミド）
・硬化剤Ｅ：川研ファインケミカル株式会社製、アルミキレートＡ（アルミニウム（トリス（アセチルアセトネート）））
【０１１５】
［エチレン性不飽和化合物（Ｅ）］
・モノマーＡ：東亞合成株式会社製、アロニックスＭ３１０（トリメチロールプロパンＰＯ変性トリアクリレート）
・モノマーＢ：日本化薬株式会社製、Ｒ１６７（1，6−ヘキサンジオールジエポキシアクリレート）
【０１１６】
＜感光性導電性インキとしての評価＞
［感度］
感光性導電性インキをスクリーン印刷によりガラス基板に塗工した後、７０℃で１５分間乾燥し、塗膜を得た。膜厚を測定したところ、膜厚は８〜１０μｍであった。その後、超高圧水銀ランプを用い、Ｌ／Ｓ（ライン／スペース）＝４０μｍ／４０μｍのマスクパターンのフォトマスクを介して露光量（ｍJ／ｃｍ2）を変えて紫外線を照射した。０．５％炭酸ナトリウム水溶液を用い、スピン現像機にて、スプレー圧０．２ＭＰａ、現像時間３０秒にて現像した後、イオン交換水を圧力０．０５ＭＰａ、１５秒間スプレーし、未露光部分を取り除いた。現像・水洗後の露光部分の膜厚を測定し、現像前の膜厚に対し９５％以上の膜厚が得られる最小露光量（ｍJ／ｃｍ2）を感度とした。
なお、膜厚は、仙台ニコン社製ＭＨ−１５Ｍ型測定器を用いて測定した。
【０１１７】
［現像性］
感光性導電性インキを用い、感度測定の場合と同様にしてガラス板上に８〜１０μｍの厚みの塗膜を作成した。紫外線を照射せずに、感度測定の場合と同じ現像液を同じ条件にて未露光の塗膜にスプレーし、感光性導電性インキの乾燥塗膜が消失する時間を測定した。測定時間を測定膜厚で除し、単位膜厚当たりの時間（秒／μｍ）を現像速度とした。
【０１１８】
［解像性］
感光性導電性インキを用い、感度測定の場合と同様にしてガラス板上に８〜１０μｍの厚みの塗膜を作成した。その後、超高圧水銀ランプを用い、Ｌ／Ｓ＝２０μｍ／２０μｍ、３０μｍ／３０μｍ、４０μｍ／４０μｍのマスクパターンのフォトマスクを介して露光量（ｍJ／ｃｍ2）を変えて紫外線を照射した。０．５％炭酸ナトリウム水溶液を用いスピン現像機にて、スプレー圧０．２ＭＰａ、現像時間３０秒にて現像した後、イオン交換水を圧力０．０５ＭＰａ、１５秒間スプレー洗浄し、未露光部分を取り除いた。現像・水洗後の露光部分のそれぞれの幅のストライプパターンを目視で確認し、解像性を評価した。
○○：Ｌ／Ｓ＝２０／２０μｍのストライプパターンが形成できる。 
○：Ｌ／Ｓ＝３０／３０μｍのストライプパターンが形成できる。
△：Ｌ／Ｓ＝４０／４０μｍのストライプパターンが形成できる。
×：Ｌ／Ｓ＝４０／４０μｍのストライプパターンが形成できない。
【０１１９】
［高温高湿試験後のＩＴＯ密着性］
各感光性導電性インキをＩＴＯ積層フィルム（日東電工社製、Ｖ２７０Ｌ−ＴＥＭＰ、７５μｍ厚、エッチングによりＩＴＯが除去された部分と、ＩＴＯが残っている部分とを有する）に、１５ｍｍ×３０ｍｍのパターン形状にスクリーン印刷を行った。その後、前記と同様の装置・照射条件でインキ層の全面に紫外線を露光し、同様の条件にて現像した後、１３５℃オーブンにて３０分乾燥し、評価用試験片とした。
評価用試験片について、ＪＩＳ  Ｋ５６００に準拠し、２５℃、相対湿度５０％の環境下で、ＩＴＯ残存部分、ＩＴＯエッチング部分それぞれの領域上の導電インキ層に、幅１ｍｍ間隔に１０マスＸ１０マスの計１００マス目をカッターで入れ、ニチバン製セロハンテープ（２５ｍｍ幅）を印刷面に貼り付け、急激に剥離し、残ったマス目の状態にて評価を行った。
別途、８５℃、相対湿度８５％の環境下で１２０時間保存しておいた評価用試験片について、２５℃、相対湿度５０％の環境下で、ＩＴＯ密着性試験を同様な手順で行い、高温高湿試験後のＩＴＯ密着性を下記の基準で評価した。
○：高温高湿試験後の密着性が変化しない
△：高温高湿試験後の密着性がやや劣る（１〜９％剥離する）
×：高温高湿試験後の密着性が劣る（１０％以上剥離する）
【０１２０】
［高温高湿試験後の表面抵抗値］
透明導電性フィルムからなる可動電極基板とガラス電極基板からなる固定電極基板を両面テープによる両面粘着層で貼り合わせて、前述の図１及び図２に示す構成の抵抗膜式タッチスクリーンパネルを作製した。
図２の駆動電極、取り回し回路、接続電極を、実施例１〜２８、比較例１〜８の導電性インキを用い、ＩＴＯ透明電極膜部およびＩＴＯをエッチングにより除去した基材上にスクリーン印刷、予備乾燥、露光、現像、乾燥工程を順番に行い形成した。次いで、上記駆動電極、取り回し回路上に、絶縁レジスト（トーヨーケム社製、リオレジストＮＳＰ−１１）をスクリーン印刷にて印刷し、１２０℃で３０分乾燥させた。完成した上下の電極基板を両面テープにて貼り合わせ、抵抗膜式タッチスクリーンパネルを作製した。なお、取り出し回路末端部は端子Ａ、Ｂとするために、絶縁レジスト層を設けなかった（図示省略）。
【０１２１】
得られた抵抗膜式タッチスクリーンパネルについて、２５℃、湿度５０％環境下にて図２の端子Ａと端子Ｂ間の端子間抵抗値を測定した。次いで、８５℃、８５％の環境下で１２０時間保存した後の端子間抵抗値を２５℃、湿度５０％環境下にて測定し、環境保存試験後の端子間抵抗値の上昇率にて下記の基準で評価した。結果を表１、２に示す。なお、端子間抵抗値は、三和電気計器製ＰＣ５００型テスターを用い、測定した。
○：環境保存試験後の端子間抵抗値の上昇率が１０％未満
△：環境保存試験後の端子間抵抗値の上昇率が１０％以上２０％未満
×：環境保存試験後の端子間抵抗値の上昇率が２０％以上
環境保存試験後の端子間抵抗値の上昇率が２０％以下は、標準仕様のタッチスクリーンパネルでは実用上問題のないレベルである。
【０１２２】
【表３】
2015161869.tif 000004
【０１２３】
酸無水物基含有化合物（ｄ）として脂環式多塩基酸無水物でもなく芳香族多塩基酸無水物でもない、脂肪族二塩基酸であるＳＡ：無水コハク酸を用いた感光性樹脂を含有する場合、比較例１〜８に示すように、環境負荷試験を経ることによって基材との密着性が低下し、導電性も低下する。一方、酸無水物基含有化合物（ｄ）として脂環式多塩基酸無水物や芳香族多塩基酸無水物を用いた場合は、環境負荷試験を経ても基材との密着性低下や導電性低下が抑制されていた。
【産業上の利用可能性】
【０１２４】
本発明の感光性導電性インキは、導電性インキ用途に広範に利用できる。特に、タッチスクリーンパネルの額縁部分に形成される微細導電回路として好適に用いることができる。さらに、本発明の感光性導電性インキは導電性に優れ、高精細なパターンを形成できるので、透明に見える微細パターン形成が可能であり、タッチスクリーンパネルの表示部に用いる透明電極としても適用可能である。
【符号の説明】
【０１２５】
１：下部基板
２：上部基板
３：導電性インキパターン層
４：絶縁層
５：粘着材（貼り合わせ）
６：下部基板の透明電極
７：上部基板の透明電極
８：ドットスペーサー
９，１０：上部側駆動電極
１１，１２：上部側接続電極
１３，１４：下部側駆動電極
１５，１６：下部側接続電極
１７：取り回し回路
【図１】
2015161869.tif 000005
【図２】
2015161869.tif 000006
【手続補正書】
【提出日】平成26年12月15日(2014.12.15)
【手続補正１】
【補正対象書類名】特許請求の範囲
【補正対象項目名】全文
【補正方法】変更
【補正の内容】
【特許請求の範囲】
【請求項１】
感光性樹脂（Ａ）、導電性粒子（Ｂ）および光重合開始剤（Ｃ）を含む、感光性導電性インキであって、
前記感光性樹脂（Ａ）が、
分子中に少なくとも２個のエポキシ基を有するエポキシ化合物（ａ）と１分子中に少なくとも２個のフェノール性水酸基を有するフェノール化合物（ｂ）とを反応させてなる、
側鎖にヒドロキシル基を有する樹脂（ｃ）と、
脂環式多塩基酸の無水物または芳香族多塩基酸無水物の少なくともいずれか一方である酸無水物基含有化合物（ｄ）と、イソシアネート基とエチレン性不飽和基とを有する化合物（ｅ）とを、反応させてなる、側鎖にカルボキシル基とエチレン性不飽和基とを有する感光性樹脂（Ａ）である、感光性導電性インキ。
【請求項２】
感光性樹脂（Ａ）の酸価が１０〜２００ｍｇＫＯＨ／ｇである、請求項１記載の感光性導電性インキ。
【請求項３】
感光性樹脂（Ａ）のエチレン性不飽和基当量が３００〜５０００ｇ／ｅｑである、請求項１または２記載の感光性導電性インキ。
【請求項４】
感光性樹脂（Ａ）の重量平均分子量が３０００〜１０００００である、請求項１〜３いずれか１項に記載の感光性導電性インキ。
【請求項５】
側鎖にヒドロキシル基を有する樹脂（ｃ）中のヒドロキシル基の一部と、脂環式多塩基酸の無水物または芳香族多塩基酸無水物の少なくともいずれか一方である酸無水物基含有化合物（ｄ）とを反応させて、側鎖にヒドロキシル基とカルボキシル基とを有する樹脂（ｆ）を生成し、
前記側鎖にヒドロキシル基とカルボキシル基とを有する樹脂（ｆ）中のヒドロキシル基と、
イソシアネート基とエチレン性不飽和基とを有する化合物（ｅ）中のイソシアネート基とを反応させてなる、感光性樹脂（Ａ）を含有する、
請求項１〜４いずれか１項に記載の感光性導電性インキ。
【請求項６】
側鎖にヒドロキシル基を有する樹脂（ｃ）中のヒドロキシル基の一部と、イソシアネート基とエチレン性不飽和基とを有する化合物（ｅ）中のイソシアネート基とを反応させて、側鎖にヒドロキシル基とエチレン性不飽和基とを有する感光性樹脂（ｇ）を生成し、
前記側鎖にヒドロキシル基とエチレン性不飽和基とを有する感光性樹脂（ｇ）中のヒドロキシル基と、
脂環式多塩基酸の無水物または芳香族多塩基酸無水物の少なくともいずれか一方である酸無水物基含有化合物（ｄ）とを反応させてなる、感光性樹脂（Ａ）を含有する、
請求項１〜４いずれか１項に記載の感光性導電性インキ。
【請求項７】
側鎖にヒドロキシル基を有する樹脂（ｃ）中のヒドロキシル基の一部または全てを、脂環式多塩基酸の無水物または芳香族多塩基酸無水物の少なくともいずれか一方である酸無水物基含有化合物（ｄ）およびイソシアネート基とエチレン性不飽和基とを有する化合物（ｅ）中のイソシアネート基とを反応させてなる、感光性樹脂（Ａ）を含有する、
請求項１〜４いずれか１項に記載の感光性導電性インキ。
【請求項８】
インキ総固形分１００質量％中に導電性粒子（Ｂ）を６０〜９５質量％含むことを特徴とする、請求項１〜７いずれか１項に記載の感光性導電性インキ。
【手続補正２】
【補正対象書類名】明細書
【補正対象項目名】００１１
【補正方法】変更
【補正の内容】
【００１１】
すなわち、本発明は、感光性樹脂（Ａ）、導電性粒子（Ｂ）および光重合開始剤（Ｃ）を含む、感光性導電性インキであって、
前記感光性樹脂（Ａ）が、
分子中に少なくとも２個のエポキシ基を有するエポキシ化合物（ａ）と１分子中に少なくとも２個のフェノール性水酸基を有するフェノール化合物（ｂ）とを反応させてなる、
側鎖にヒドロキシル基を有する樹脂（ｃ）と、
脂環式多塩基酸の無水物または芳香族多塩基酸無水物の少なくともいずれか一方である酸無水物基含有化合物（ｄ）と、イソシアネート基とエチレン性不飽和基とを有する化合物（ｅ）とを、反応させてなる、側鎖にカルボキシル基とエチレン性不飽和基とを有する感光性樹脂（Ａ）である、感光性導電性インキに関する。
前記感光性樹脂（Ａ）の酸価は１０〜２００ｍｇＫＯＨ／ｇであることが好ましく、
前記感光性樹脂（Ａ）のエチレン性不飽和基当量は３００〜５０００ｇ／ｅｑであることが好ましく、
前記感光性樹脂（Ａ）の重量平均分子量は３０００〜１０００００であることが好ましい。
【手続補正３】
【補正対象書類名】明細書
【補正対象項目名】００１２
【補正方法】変更
【補正の内容】
【００１２】
前記感光性樹脂（Ａ）は、
側鎖にヒドロキシル基を有する樹脂（ｃ）中のヒドロキシル基の一部と、脂環式多塩基酸の無水物または芳香族多塩基酸無水物の少なくともいずれか一方である酸無水物基含有化合物（ｄ）とを反応させて、側鎖にヒドロキシル基とカルボキシル基とを有する樹脂（ｆ）を生成し、
前記側鎖にヒドロキシル基とカルボキシル基とを有する樹脂（ｆ）中のヒドロキシル基と、
イソシアネート基とエチレン性不飽和基とを有する化合物（ｅ）中のイソシアネート基とを反応させてなる、感光性樹脂であるか、もしくは、
【手続補正４】
【補正対象書類名】明細書
【補正対象項目名】００１３
【補正方法】変更
【補正の内容】
【００１３】
側鎖にヒドロキシル基を有する樹脂（ｃ）中のヒドロキシル基の一部と、イソシアネート基とエチレン性不飽和基とを有する化合物（ｅ）中のイソシアネート基とを反応させて、側鎖にヒドロキシル基とエチレン性不飽和基とを有する感光性樹脂（ｇ）を生成し、
前記側鎖にヒドロキシル基とエチレン性不飽和基とを有する感光性樹脂（ｇ）中のヒドロキシル基と、
脂環式多塩基酸の無水物または芳香族多塩基酸無水物の少なくともいずれか一方である酸無水物基含有化合物（ｄ）とを反応させてなる、感光性樹脂であるか、もしくは
【手続補正５】
【補正対象書類名】明細書
【補正対象項目名】００１４
【補正方法】変更
【補正の内容】
【００１４】
側鎖にヒドロキシル基を有する樹脂（ｃ）中のヒドロキシル基の一部または全てを、脂環式多塩基酸の無水物または芳香族多塩基酸無水物の少なくともいずれか一方である酸無水物基含有化合物（ｄ）およびイソシアネート基とエチレン性不飽和基とを有する化合物（ｅ）中のイソシアネート基とを反応させてなる、感光性樹脂であることが好ましい。
【手続補正６】
【補正対象書類名】明細書
【補正対象項目名】００２１
【補正方法】変更
【補正の内容】
【００２１】
［感光性樹脂（Ａ）］
本発明の感光性導電性インキは、側鎖にカルボキシル基とエチレン性不飽和基とを有する感光性樹脂（Ａ）、導電性粒子（Ｂ）および光重合開始剤（Ｃ）を含むものである。
以下、感光性樹脂（Ａ）について説明する。
感光性樹脂（Ａ）は、分子中に少なくとも２個のエポキシ基を有するエポキシ化合物（ａ）と１分子中に少なくとも２個のフェノール性水酸基を有するフェノール化合物（ｂ）とを反応させてなる、側鎖にヒドロキシル基を有する樹脂（ｃ）と、脂環式多塩基酸の無水物または芳香族多塩基酸無水物の少なくともいずれか一方である酸無水物基含有化合物（ｄ）と、イソシアネート基とエチレン性不飽和基とを有する化合物（ｅ）とを、反応させてなる、側鎖にカルボキシル基とエチレン性不飽和基とを有するものである。
側鎖ヒドロキシル基含有樹脂（ｃ）は、前記エポキシ化合物（ａ）中のエポキシ基に前記フェノール化合物（ｂ）中のフェノール性水酸基が付加反応し、エポキシ基が開環し、エーテル結合と二級のヒドロキシル基が生ずる。側鎖ヒドロキシル基含有樹脂（ｃ）における主鎖は、前記エポキシ化合物（ａ）に由来する構造と前記フェノール化合物（ｂ）に由来する構造とがエーテル結合により連結されたものである。側鎖ヒドロキシル基含有樹脂（ｃ）におけるヒドロキシル基は、エーテル結合により連結された主鎖に対し、側鎖に位置する。
【手続補正７】
【補正対象書類名】明細書
【補正対象項目名】００２２
【補正方法】変更
【補正の内容】
【００２２】
本発明において用いられる感光性樹脂（Ａ）の技術的特徴のひとつは、において、重要なポイントのひとつは、側鎖を変性しカルボキシル基を導入する際に、脂環式多塩基酸の無水物または芳香族多塩基酸無水物の少なくともいずれか一方である酸無水物基含有化合物（ｄ）を使用していることである。
前記酸無水物基含有化合物（ｄ）を用いることにより、生成するエステル結合基が嵩高い置換基で保護することができる。エステル結合基は一般に加水分解性に示すとされているが、嵩高い置換基で保護されることにより加水分解しにくくなる。
【手続補正８】
【補正対象書類名】明細書
【補正対象項目名】００３８
【補正方法】変更
【補正の内容】
【００３８】
本発明で用いる酸無水物基含有化合物（ｄ）は、脂環式多塩基酸の無水物または芳香族多塩基酸無水物の少なくともいずれか一方である。酸無水物基含有化合物（ｄ）は、上記の条件を満たし、酸無水物基を分子内に１個以上含有する化合物であればよく、特に限定されるものではない。例えば、
メチルテトラヒドロ無水フタル酸、テトラヒドロ無水フタル酸、メチルヘキサヒドロ無水フタル酸、ヘキサヒドロ無水フタル酸、メチル無水ナジック酸、無水ナジック酸、水素化メチル無水ナジック酸、スチルエンドスチレンテトラヒドロ無水フタル酸、トリアルキルテトラヒドロ無水フタル酸等の脂環式二塩基酸の無水物
水添トリメリット酸無水物、水添ピロメリット酸無水物等の三塩基酸以上の脂環式多塩基の酸無水物；
無水フタル酸、テトラブロモ無水フタル酸、無水トリメリット酸等の芳香族二塩基酸無水物；
無水ビフェニルテトラカルボン酸二無水物、ジフェニルエーテルテトラカルボン酸二無水物、無水ピロメリット酸、ベンゾフェノンテトラカルボン酸二無水物等の三塩基酸以上の芳香族多塩基酸無水物；
を挙げることができる。
【手続補正９】
【補正対象書類名】明細書
【補正対象項目名】０１０８
【補正方法】変更
【補正の内容】
【０１０８】
＜酸無水物基含有化合物（ｄ）＞
・ＴＨ：テトラヒドロ無水フタル酸（脂環式多塩基酸の無水物）
・ＴＭＡ：無水トリメリット酸（芳香族多塩基酸無水物）
・ＰＡ：無水フタル酸（芳香族多塩基酸無水物）
・ＳＡ：無水コハク酸（脂肪族二塩基酸の無水物）
＜イソシアネート基とエチレン性不飽和基とを有する化合物（ｅ）＞
・ＡＯＩ：アクリロイルオキシエチルイソシアネート
・ＭＯＩ：メタクリロイルオキシエチルイソシアネート
・ＢＥＩ：ビス（アクリロイルオキシメチル）エチルイソシアネート
＜その他＞
・ＴＰＰ：トリフェニルホスフィン
・ＤＢＵ： ジアザビシクロウンデセン
【手続補正１０】
【補正対象書類名】明細書
【補正対象項目名】０１２３
【補正方法】変更
【補正の内容】
【０１２３】
酸無水物基含有化合物（ｄ）として脂環式多塩基酸の無水物でもなく芳香族多塩基酸無水物でもない、脂肪族二塩基酸であるＳＡ：無水コハク酸を用いた感光性樹脂を含有する場合、比較例１〜８に示すように、環境負荷試験を経ることによって基材との密着性が低下し、導電性も低下する。一方、酸無水物基含有化合物（ｄ）として脂環式多塩基酸の無水物や芳香族多塩基酸無水物を用いた場合は、環境負荷試験を経ても基材との密着性低下や導電性低下が抑制されていた。